(57)【要約】本発明は、フリーラジカル、金属および活性酸素種の捕捉剤としての役割を果たすことができる１，２−ジチオランを含む重合体を記載する。抗酸化剤１，２−ジチオラン誘導体を合成する方法および生分解性の抗酸化剤重合体を作り出すその重合の方法も記載される。本発明の抗酸化剤重合体は、酸化的ストレスおよび他のフリーラジカル媒介状態によって引き起こされる疾患または状態を処置するために用いられてよい。本抗酸化剤重合体は、処置薬剤の抗酸化剤粒子送達デバイスの調製のためにも用いられてよい。
2010520333.tif 000002
【特許請求の範囲】
【請求項１】
下式
【化７２】
2010520333.tif 000079
を有する化合物であって、
ｎは、少なくとも２の整数であり、
Ｐは、１から２の間の整数であり、ならびに
ＡおよびＢは、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項２】
下式
【化７３】
2010520333.tif 000080
を有する化合物であって
ｎは、少なくとも２の整数であり、ならびに
ＡおよびＢは、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項３】
下式
【化７４】
2010520333.tif 000081
を有する化合物であって、
ｎは、少なくとも２の整数であり、
Ｒ１は、分岐または非分岐のアルキル基、アリール基、脂環基およびアラルキル基からなる群から選ばれ、飽和または不飽和であり、任意選択としてヘテロ原子を含み、ならびに
Ｂは、分岐または非分岐のアルキル基、アリール基、脂環基およびアラルキル基からなる群から選ばれ、飽和または不飽和であり、任意選択としてヘテロ原子を含む
化合物。
【請求項４】
下式
【化７５】
2010520333.tif 000082
を有する化合物であって、
ｎは、少なくとも２の整数であり、
Ｒ１、Ｒ２およびＲ３は、それぞれ独立に、分岐または非分岐のアルキル基、アリール基、脂環基およびアラルキル基からなる群から選ばれ、飽和または不飽和であり、任意選択としてヘテロ原子を含み、ならびに
Ｂは、分岐または非分岐のアルキル基、アリール基、脂環基およびアラルキル基からなる群から選ばれ、飽和または不飽和であり、任意選択としてヘテロ原子を含む
化合物。
【請求項５】
下式
【化７６】
2010520333.tif 000083
を有する化合物であって、
ｎは、少なくとも２の整数であり、ならびに
Ｒ１、Ｒ２、ＢおよびＸは、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項６】
下式
【化７７】
2010520333.tif 000084
を有する化合物であって、
ｎは、少なくとも２の整数であり、
Ｒ１、Ｒ２、ＢおよびＹは、それぞれ独立に、分岐または非分岐のアルキル基、アリール基、脂環基およびアラルキル基からなる群から選ばれ、飽和または不飽和であり、任意選択としてヘテロ原子を含み、ならびに
Ｒ４は、水素および、分岐および非分岐のアルキル基、アリール基、脂環基またはアラルキル基からなる群から選ばれ、飽和または不飽和であり、任意選択としてヘテロ原子を含む
化合物。
【請求項７】
下式
【化７８】
2010520333.tif 000085
を有する化合物であって、
ｎは、少なくとも２の整数であり、
Ｘは、−Ｏ−および−ＮＨ−からなる群から選ばれ、ならびに
Ａは、−（ＣＨ２）ａ−および−ＣＨ２ＣＨ２（ＯＣＨ２ＣＨ２）ｂ−からなる群から選ばれ、該式中のａは２から１８までの整数であり、ｂは１から１００の整数である
化合物。
【請求項８】
請求項７に記載の化合物であって、Ａは−（ＣＨ２）２−であり、ｎは３から１００の間の整数である化合物。
【請求項９】
請求項７に記載の化合物であって、Ａは−（ＣＨ２）４−であり、ｎは３から１００の間の整数である化合物。
【請求項１０】
請求項７に記載の化合物であって、Ａは−ＣＨ２ＣＨ２ＯＣＨ２ＣＨ２−であり、ｎは３から１００の間の整数である化合物。
【請求項１１】
請求項７に記載の化合物であって、Ａは−ＣＨ２ＣＨ２（ＯＣＨ２ＣＨ２）２−であり、ｎは３から１００の間の整数である化合物。
【請求項１２】
下式
【化７９】
2010520333.tif 000086
を有する化合物であって、
ｎは、少なくとも２の整数であり、
Ａは、−（ＣＨ２）ａ−および−ＣＨ２ＣＨ２（ＯＣＨ２ＣＨ２）ｂ−からなる群から選ばれ、該式中のａは２から１８までの整数であり、ｂは１から１００までの整数である
化合物。
【請求項１３】
請求項１２に記載の化合物であって、Ａは−（ＣＨ２）２−であり、ｎは３から１００の間の整数である化合物。
【請求項１４】
請求項１２に記載の化合物であって、Ａは−（ＣＨ２）４−であり、ｎは３から１００の間の整数である化合物。
【請求項１５】
請求項１２に記載の化合物であって、Ａは−ＣＨ２ＣＨ２ＯＣＨ２ＣＨ２−であり、ｎは３から１００の間の整数である化合物。
【請求項１６】
請求項１２に記載の化合物であって、Ａは−ＣＨ２ＣＨ２（ＯＣＨ２ＣＨ２）２−であり、ｎは３から１００の間の整数である化合物。
【請求項１７】
下式
【化８０】
2010520333.tif 000087
を有する化合物であって、
ｎは、少なくとも２の整数であり、
Ｂは、ジチオラン誘導体および分岐または非分岐のアルキル基、アリール基、脂環基またはアラルキル基からなる群から選ばれ、飽和または不飽和であり、任意選択としてヘテロ原子を含み、ならびに
Ｒ１は、１個から６個までの炭素原子のアルキル基である
化合物。
【請求項１８】
請求項１７に記載の化合物であって、Ｂは約２００から約５，０００ダルトンまでの分子量を有するポリ（エチレングリコール）ジビニルエーテルである化合物。
【請求項１９】
下式
【化８１】
2010520333.tif 000088
を有する請求項１７に記載の化合物であって、
ｎは、３から１００の間の整数である
化合物。
【請求項２０】
下式
【化８２】
2010520333.tif 000089
を有する請求項１７に記載の化合物であって、
ｎは、３から１００の間の整数である
化合物。
【請求項２１】
下式
【化８３】
2010520333.tif 000090
を有する請求項１７に記載の化合物であって、
ｎは、３から１００の間の整数である
化合物。
【請求項２２】
下式
【化８４】
2010520333.tif 000091
を有する請求項１７に記載の化合物であって、
ｎは、３から１００の間の整数である
化合物。
【請求項２３】
下式
【化８５】
2010520333.tif 000092
を有する請求項１７に記載の化合物であって、
ｎは、３から１００の間の整数である
化合物。
【請求項２４】
下式
【化８６】
2010520333.tif 000093
を有する請求項１７に記載の化合物であって、
ｎは、３から１００の間の整数である
化合物。
【請求項２５】
請求項１７に記載の化合物であって、Ｂは約２００から約５，０００ダルトンまでの分子量を有するポリ（エチレングリコール）であり、ｎは３から１００の間の整数である化合物。
【請求項２６】
請求項１７に記載の化合物であって、Ｂは約２００から約５，０００ダルトンまでの分子量を有するポリ（プロピレングリコール）であり、ｎは３から１００の間の整数である化合物。
【請求項２７】
下式
【化８７】
2010520333.tif 000094
を有する化合物であって、
ｎは、少なくとも２の整数であり、
Ｒ１は、１個から６個までの炭素原子のアルキル基であり、ならびに
Ｘは、−Ｏ−および−ＮＨ−からなる群から選ばれる
化合物。
【請求項２８】
下式
【化８８】
2010520333.tif 000095
を有する化合物であって、
ｎは、少なくとも２の整数であり、ならびに
Ｒ１は、１個から６個までの炭素原子のアルキル基である
化合物。
【請求項２９】
下式
【化８９】
2010520333.tif 000096
を有する化合物であって、
ｎは、少なくとも２の整数であり、
Ｂは、分岐または非分岐のアルキル基、アリール基、脂環基およびアラルキル基からなる群から選ばれ、飽和または不飽和であり、任意選択としてヘテロ原子を含む
化合物。
【請求項３０】
下式
【化９０】
2010520333.tif 000097
を有する請求項２９に記載の化合物であって、
ｎは、３から１００の間の整数である
化合物。
【請求項３１】
下式
【化９１】
2010520333.tif 000098
を有する請求項２９に記載の化合物であって、
ｎは、３から１００の間の整数である
化合物。
【請求項３２】
下式
【化９２】
2010520333.tif 000099
を有する請求項２９に記載の化合物であって、
ｎは、３から１００の間の整数である
化合物。
【請求項３３】
下式
【化９３】
2010520333.tif 000100
を有する請求項２９に記載の化合物であって、
ｎは、３から１００の間の整数である
化合物。
【請求項３４】
下式
【化９４】
2010520333.tif 000101
を有する請求項２９に記載の化合物であって、
ｎは、３から１００の間の整数である
化合物。
【請求項３５】
下式
【化９５】
2010520333.tif 000102
を有する請求項２９に記載の化合物であって、
ｎは、３から１００の間の整数である
化合物。
【請求項３６】
請求項２９に記載の化合物であって、Ｂは約２００から約５，０００ダルトンまでの分子量を有するポリ（エチレングリコール）であり、ｎは３から１００の間の整数である化合物。
【請求項３７】
請求項２９に記載の化合物であって、Ｂは約２００から約５，０００ダルトンまでの分子量を有するポリ（プロピレングリコール）であり、ｎは３から１００の間の整数である化合物。
【請求項３８】
下式
【化９６】
2010520333.tif 000103
を有する化合物であって、
ｎは、３から１００の間の整数であり、ならびに
Ｘは、−Ｏ−および−ＮＨ−からなる群から選ばれる
化合物。
【請求項３９】
下式
【化９７】
2010520333.tif 000104
を有する化合物であって、
ｎは、３から１００の間の整数である
化合物。
【請求項４０】
下式
【化９８】
2010520333.tif 000105
を有する化合物であって、
ｎは、少なくとも２の整数であり、
Ｘは、−Ｏ−および−ＮＨ−からなる群から選ばれ、ならびに
Ｒ２は、分岐または非分岐のアルキル基、アリール基、脂環基およびアラルキル基からなる群から選ばれ、飽和または不飽和であり、任意選択としてヘテロ原子を含む
化合物。
【請求項４１】
請求項４０に記載の化合物であって、Ｒ２は２個から１８個までの炭素原子のアルキル基である化合物。
【請求項４２】
請求項４０に記載の化合物であって、Ｒ２は約２００から約５，０００ダルトンまでの分子量を有するポリ（エチレングリコール）であり、ならびにｎは３から１００の間の整数である化合物。
【請求項４３】
下式
【化９９】
2010520333.tif 000106
を有する化合物であって、
ｎは、少なくとも２の整数であり、ならびに
Ｒ２は、分岐または非分岐のアルキル基、アリール基、脂環基およびアラルキル基からなる群から選ばれ、飽和または不飽和であり、任意選択としてヘテロ原子を含む
化合物。
【請求項４４】
請求項４３に記載の化合物であって、Ｒ２は２個から１８個までの炭素原子をもつアルキル基である化合物。
【請求項４５】
請求項４３に記載の化合物であって、Ｒ２は最大５，０００ダルトンの分子量を有するポリ（エチレングリコール）であり、ならびにｎは３から１００の間の整数である化合物。
【請求項４６】
下式
【化１００】
2010520333.tif 000107
を有する化合物であって、
ｎは、少なくとも２の整数であり、
Ｘは、−Ｏ−および−ＮＨ−からなる群から選ばれ、
Ｙは、分岐または非分岐のアルキル基、アリール基、脂環基およびアラルキル基からなる群から選ばれ、飽和または不飽和であり、任意選択としてヘテロ原子を含み、ならびに
Ｒ３およびＲ４は、それぞれ独立に、水素、および分岐または非分岐のアルキル基、アリール基、脂環基またはアラルキル基からなる群から選ばれ、飽和または不飽和であり、任意選択としてヘテロ原子を含む
化合物。
【請求項４７】
請求項４６に記載の化合物であって、Ｙは２個から１８個までの炭素原子をもつアルキル基であり、Ｒ３およびＲ４は水素であり、ならびにｎは３から１００の間の整数である化合物。
【請求項４８】
請求項４６に記載の化合物であって、Ｙは２個から１８個までの炭素原子をもつアルキル基であり、Ｒ３およびＲ４はメチル基であり、ならびにｎは３から１００の間の整数である化合物。
【請求項４９】
請求項４６に記載の化合物であって、Ｙは２個から１８個までの炭素原子をもつアルキル基であり、Ｒ３およびＲ４はエチル基であり、ならびにｎは３から１００の間の整数である化合物。
【請求項５０】
請求項４６に記載の化合物であって、Ｙは２個から１８個までの炭素原子をもつアルキル基であり、Ｒ３およびＲ４はヒドロキシエチル基であり、ならびにｎは３から１００の間の整数である化合物。
【請求項５１】
請求項４６に記載の化合物であって、Ｒ３およびＲ４は水素であり、Ｙは最大５，０００ダルトンの分子量を有するポリ（エチレングリコール）であり、ならびにｎは３から１００の間の整数である化合物。
【請求項５２】
下式
【化１０１】
2010520333.tif 000108
を有する化合物であって、
ｎは、少なくとも２の整数であり、
Ｙは、分岐または非分岐のアルキル基、アリール基、脂環基およびアラルキル基からなる群から選ばれ、飽和または不飽和であり、任意選択としてヘテロ原子を含み、ならびに
Ｒ３およびＲ４は、それぞれ独立に、水素、および分岐または非分岐のアルキル基、アリール基、脂環基またはアラルキル基からなる群から選ばれ、飽和または不飽和であり、任意選択としてヘテロ原子を含む
化合物。
【請求項５３】
請求項５２に記載の化合物であって、Ｙは２個から１８個までの炭素原子をもつアルキル基であり、Ｒ３およびＲ４は水素であり、ならびにｎは３から１００の間の整数である化合物。
【請求項５４】
請求項５２に記載の化合物であって、Ｙは２個から１８個までの炭素原子をもつアルキル基であり、Ｒ３およびＲ４はメチル基であり、ならびにｎは３から１００の間の整数である化合物。
【請求項５５】
請求項５２に記載の化合物であって、Ｙは２個から１８個までの炭素原子をもつアルキル基であり、Ｒ３およびＲ４はエチル基であり、ならびにｎは３から１００の間の整数である化合物。
【請求項５６】
請求項５２に記載の化合物であって、Ｙは２個から１８個までの炭素原子をもつアルキル基であり、Ｒ３およびＲ４はヒドロキシエチル基であり、ならびにｎは３から１００の間の整数である化合物。
【請求項５７】
請求項５２に記載の化合物であって、Ｒ３およびＲ４は水素であり、Ｙは最大５，０００ダルトンまでの範囲にある分子量を有するポリ（エチレングリコール）であり、ならびにｎは３から１００の間の整数である化合物。
【請求項５８】
下式
【化１０２】
2010520333.tif 000109
を有する化合物であって、
ｎは、少なくとも２の整数であり、ならびに
Ｘは、−Ｏ−および−ＮＨ−からなる群から選ばれる
化合物。
【請求項５９】
請求項５８に記載の化合物であって、ｎは３から１００の間の整数である化合物。
【請求項６０】
下式
【化１０３】
2010520333.tif 000110
を有する化合物であって、
ｎは、少なくとも２の整数である
化合物。
【請求項６１】
請求項６０に記載の化合物であって、ｎは３から１００の間の整数である化合物。
【請求項６２】
下式
【化１０４】
2010520333.tif 000111
を有する化合物であって、
ｎは、少なくとも２の整数であり、
Ｒ１、Ｒ２およびＲ３は、それぞれ独立に、分岐または非分岐のアルキル基、アリール基、脂環基およびアラルキル基からなる群から選ばれ、飽和または不飽和であり、任意選択としてヘテロ原子を含み、および任意選択としてヘテロ原子を含む
化合物。
【請求項６３】
下式
【化１０５】
2010520333.tif 000112
を有するポリビニルアルコール−（α−リポ酸）結合体を含む化合物であって、
ＰＶＡはポリビニルアルコール重合体であり、α−リポ酸は、エステル結合を介してＰＶＡのモノマー単位のヒドロキシル基に結合している
化合物。
【請求項６４】
下式
【化１０６】
2010520333.tif 000113
を有する化合物であって、
ｎは、少なくとも２の整数であり、ならびに
Ａは、分岐または非分岐のアルキル基、アリール基、脂環基およびアラルキル基からなる群から選ばれ、飽和または不飽和であり、任意選択としてヘテロ原子を含む
化合物。
【請求項６５】
下式
【化１０７】
2010520333.tif 000114
を有する化合物であって、
ｎは、少なくとも２の整数であり、
Ｒ１およびＲ２は、それぞれ独立に、分岐または非分岐のアルキル基、アリール基、脂環基およびアラルキル基からなる群から選ばれ、飽和または不飽和であり、任意選択としてヘテロ原子を含み、ならびに
Ｘは、分岐または非分岐のアルキル基、アリール基、脂環基およびアラルキル基からなる群から選ばれ、飽和または不飽和であり、任意選択としてヘテロ原子を含む
化合物。
【請求項６６】
下式
【化１０８】
2010520333.tif 000115
を有する化合物であって、
ｎは、少なくとも２の整数であり、
Ｒ１およびＲ２は、それぞれ独立に、分岐または非分岐のアルキル基、アリール基、脂環基およびアラルキル基からなる群から選ばれ、飽和または不飽和であり、任意選択としてヘテロ原子を含み、
Ｒ４は、水素、および分岐および非分岐のアルキル基、アリール基、脂環基またはアラルキル基からなる群から選ばれ、飽和または不飽和であり、任意選択としてヘテロ原子を含み、ならびに
Ｙは、分岐または非分岐のアルキル基、アリール基、脂環基およびアラルキル基からなる群から選ばれ、飽和または不飽和であり、任意選択としてヘテロ原子を含み得る
化合物。
【請求項６７】
下式
【化１０９】
2010520333.tif 000116
を有するポリ−α−アスパラギン酸−（１，２−ジチオラン誘導体）結合体を含む化合物であって、
ＰＡは、ポリ−α−アスパラギン酸重合体であり、ならびに
Ｘは、
【化１１０】
2010520333.tif 000117
【化１１１】
2010520333.tif 000118
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項６８】
請求項６７に記載の化合物であって、Ｒ５は２個から１８個までの炭素原子をもつアルキル基である、化合物。
【請求項６９】
請求項６７に記載の化合物であって、前記重合体は約７５０から約１００，０００ダルトンまでの分子量を有する化合物。
【請求項７０】
請求項６７に記載の化合物であって、前記ＰＡに対する前記１，２−ジチオラン誘導体の重量％比は、少なくとも１０％である化合物。
【請求項７１】
下式
【化１１２】
2010520333.tif 000119
を有するポリ−α−グルタミン酸−（１，２−ジチオラン誘導体）結合体を含む化合物であって、
ａＧＡは、ポリ−α−グルタミン酸重合体であり、ならびに
Ｘは、
【化１１３】
2010520333.tif 000120
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ａＧＡのモノマー単位のカルボニル基に結合している
化合物。
【請求項７２】
請求項７１に記載の化合物であって、前記重合体は約７５０から約１００，０００ダルトンまでの分子量を有する化合物。
【請求項７３】
請求項７１に記載の化合物であって、前記ａＧＡに対する前記１，２−ジチオラン誘導体の重量％比は少なくとも１０％である化合物。
【請求項７４】
下式
【化１１４】
2010520333.tif 000121
を有するポリ−γ−グルタミン酸−（１，２−ジチオラン誘導体）結合体を含む化合物であって、
ｇＧＡは、ポリ−γ−グルタミン酸重合体であり、ならびに
Ｘは、
【化１１５】
2010520333.tif 000122
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ｇＧＡのモノマー単位のカルボニル基に結合している
化合物。
【請求項７５】
請求項７４に記載の化合物であって、前記重合体は約７５０から約１００，０００ダルトンまでの範囲にある分子量を有する化合物。
【請求項７６】
請求項７４に記載の化合物であって、前記ｇＧＡに対する前記１，２−ジチオラン誘導体の重量％比は少なくとも１０％である化合物。
【請求項７７】
下式
式２４１
【化１１６】
2010520333.tif 000123
を有するポリ−β−リンゴ酸−（１、２−ジチオラン誘導体）結合体を含む化合物であって、
ｂＭＡは、ポリ−β−リンゴ酸重合体であり、ならびに
Ｘは、
【化１１７】
2010520333.tif 000124
【化１１８】
2010520333.tif 000125
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ｂＭＡのモノマー単位のカルボニル基に結合している
化合物。
【請求項７８】
請求項７７に記載の化合物であって、前記重合体は約７５０から約１００，０００ダルトンまでの範囲にある分子量を有する化合物。
【請求項７９】
請求項７７に記載の化合物であって、前記ｂＭＡに対する前記１，２−ジチオラン誘導体の重量％比は少なくとも１０％である化合物。
【請求項８０】
下式
【化１１９】
2010520333.tif 000126
を有するポリアクリル酸−（１，２−ジチオラン誘導体）結合体を含む化合物であって、
ＡＡは、ポリアクリル酸重合体であり、ならびに
Ｘは、
【化１２０】
2010520333.tif 000127
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ＡＡのモノマー単位のカルボニル基に結合している
化合物。
【請求項８１】
請求項８０に記載の化合物であって、前記重合体は約７５０から約１００，０００ダルトンまでの分子量を有する化合物。
【請求項８２】
請求項８０に記載の化合物であって、前記ＡＡに対する前記１，２−ジチオラン誘導体の重量％比は少なくとも１０％である化合物。
【請求項８３】
下式
【化１２１】
2010520333.tif 000128
を有するポリメタクリル酸−（１，２−ジチオラン誘導体）結合体を含む化合物であって、
ＭＡＡは、ポリメタクリル酸重合体であり、ならびに
Ｘは、
【化１２２】
2010520333.tif 000129
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ＭＡＡのモノマー単位のカルボニル基に結合している
化合物。
【請求項８４】
請求項８３に記載の化合物であって、前記重合体は約７５０から約１００，０００ダルトンまでの分子量を有する化合物。
【請求項８５】
請求項８３に記載の化合物であって、前記ＭＡＡに対する前記１，２−ジチオラン誘導体の重量％比は少なくとも１０％である化合物。
【請求項８６】
下式
【化１２３】
2010520333.tif 000130
を有する直鎖ポリエチレンイミン−（α−リポ酸）結合体を含む化合物であって、
ＬＰＥＩは、直鎖ポリエチレンイミン重合体であり、前記α−リポ酸はアミド結合を介して該ＬＰＥＩのモノマー単位のアミン基に結合している
化合物。
【請求項８７】
請求項８６に記載の化合物であって、前記重合体は約７５０から約１００，０００ダルトンまでの分子量を有する化合物。
【請求項８８】
請求項８６に記載の化合物であって、前記ＬＰＥＩに対する前記α−リポ酸の重量％比は少なくとも１０％である化合物。
【請求項８９】
下式
【化１２４】
2010520333.tif 000131
を有するキトサン−（α−リポ酸）結合体を含む化合物であって、
ＣＴＳはキトサン重合体であり、ならびに前記α−リポ酸はアミド結合を介して該ＣＴＳのモノマー単位のアミン基に結合している
化合物。
【請求項９０】
請求項８９に記載の化合物であって、前記重合体は約７５０から約１００，０００ダルトンまでの分子量を有する化合物。
【請求項９１】
請求項８９に記載の化合物であって、前記ＣＴＳに対する前記α−リポ酸の重量％比は少なくとも１０％である化合物。
【請求項９２】
ポリ（アミドアミド）（ＰＡＭＡＭ）−（α−リポ酸）デンドリマー結合体を含む化合物であって、前記α−リポ酸はアミド結合を介して該ＰＡＭＡＭデンドリマーの表面第一アミンリンカー単位に結合している化合物。
【請求項９３】
請求項９２に記載の化合物であって、前記ＰＡＭＡＭデンドリマーは、０世代デンドリマー、１世代デンドリマー、２世代デンドリマー、３世代デンドリマー、４世代デンドリマーおよび５世代デンドリマーからなる群から選ばれる、化合物。
【請求項９４】
請求項９２に記載の化合物であって、前記ＰＡＭＡＭデンドリマーに対する前記α−リポ酸の重量％比は少なくとも１０％である化合物。
【請求項９５】
ポリ（アミドアミド）（ＰＡＭＡＭ）−（α−リポロール）結合体を含む化合物であって、α−リポ酸はエステル結合を介して前記ＰＡＭＡＭデンドリマーの前記表面カルボン酸リンカー単位に結合している化合物。
【請求項９６】
請求項９５に記載の化合物であって、前記ＰＡＭＡＭデンドリマーは、０世代デンドリマー、１世代デンドリマー、２世代デンドリマー、３世代デンドリマー、４世代デンドリマーおよび５世代デンドリマーからなる群から選ばれる化合物。
【請求項９７】
請求項９５に記載の化合物であって、前記ＰＡＭＡＭデンドリマーに対する前記α−リポロールの重量％比は少なくとも１０％である化合物。
【請求項９８】
請求項９５に記載の化合物であって、前記重合体は約７５０から約１００，０００ダルトンまでの範囲にある分子量を有する化合物。
【請求項９９】
請求項９５に記載の化合物であって、前記ＰＶＡに対する前記α−リポ酸の重量％比は少なくとも１０％である化合物。
【請求項１００】
多糖−（α−リポ酸）結合体を含む化合物であって、α−リポ酸はエステル結合を介して多糖のモノマー単位のヒドロキシル基に結合している化合物。
【請求項１０１】
請求項１００に記載の化合物であって、前記多糖はデキストラン、プルラン、アミロース、マンナン、アミロペクチンおよびシクロデキストリンからなる群から選ばれる化合物。
【請求項１０２】
請求項１００に記載の化合物であって、前記多糖に対する前記α−リポ酸の重量％比は少なくとも１０％である化合物。
【請求項１０３】
【化１２５】
2010520333.tif 000132
からなる群から選ばれる化合物。
【請求項１０４】
１つ以上の［１，２］−ジチオラン誘導体を含む抗酸化剤重合体を用いてそれを必要とする被検者における状態を処置する方法であって、
該抗酸化剤重合体と薬学的に許容されるキャリアとを含む組成物を提供する工程、ならびに
治療として有効な量の該組成物を該被検者に投与して該状態を処置する工程
とを含み、
該状態は、酸化的ストレス、活性酸素種によって引き起こされる皮膚状態、および癌からなる群から選ばれる
方法。
【請求項１０５】
請求項１０４に記載の方法であって、前記状態は癌であり、前記組成物は癌化学療法剤の細胞傷害性を増加させる方法。
【発明の詳細な説明】
【技術分野】
【０００１】
（発明の分野）
本発明は、フリーラジカル、金属および活性酸素種（ＲＯＳ）の捕捉剤としての役割を果たすことができ、および／またはＲＯＳを捕捉する内因性抗酸化剤または実体の再生を可能にすることができるジチオラン誘導体およびジチオラン部分を含む抗酸化剤重合体に関する。
【背景技術】
【０００２】
（背景）
本明細書においては、それぞれの個別の刊行物または特許出願が参照によって具体的にかつ個別に組み込まれたと同じ程度に、すべての刊行物が参照によって組み込まれる。以下の記載は、本発明を理解する上で有用となり得る情報を含む。本明細書中に提供される情報のいずれもが従来技術であるかまたは本特許請求の発明に関連すると認めるものではなく、具体的にまたは非明示的に参照されたいずれの刊行物が従来技術であると認めるものでもない。
【０００３】
ジチオラン部分を含む分子は、それらの抗酸化剤特性のために広く研究されている。分子内にジチオラン環を有するα−リポ酸（チオクト酸、１，２−ジチオラン−３−ペンタン酸）は、もとは成長因子として発見された広く分布する天然物質である。それは、生理学的にはα−ケトカルボン酸（例えばピルベート類）の酸化的脱炭酸反応の補酵素としての役割および抗酸化剤としての役割を果たし、ビタミンＣ、ビタミンＥ、グルタチオンおよび補酵素Ｑ１０を再生させることができる。病態においては、リポ酸は、糖尿病性多発性神経障害、肝硬変および金属中毒の処置において利用されている。
【０００４】
【化１】
2010520333.tif 000003
リポ酸およびジヒドロリポ酸は、脂質環境中および水性環境中の両方で多くのラジカルを捕捉することができる。リポ酸およびジヒドロリポ酸は、直接ラジカル捕捉および／または金属キレート化によるだけでなく、他の抗酸化剤（例えばビタミンＣ、ビタミンＥ）をリサイクルさせることによって、およびそれ自身がビタミンＥをリサイクルさせるグルタチオンを還元することによっても、抗酸化剤としての役割を果たす。［１，２］−ジチオラン環系に存在する２つのチオール基は、固有の抗酸化剤としての能力を授ける。リポ酸などの環状５員環を有するジスルフィドは、シスチンまたはグルタチオンなどの非環式誘導体よりも還元攻撃および／または求核攻撃においてより効果的であることが見いだされている。
【０００５】
化合物の抗酸化剤としての能力は、（１）フリーラジカル捕捉作用の特異性、（２）他の抗酸化剤との相互作用、（３）金属キレート化活性、（４）遺伝子発現への効果、（５）吸収および生物利用可能性、（６）所在（水性ドメイン中にあるかまたは膜ドメイン中にあるか、あるいはその両方の中にあるか）、および（７）酸化的損傷を修復する能力などの特性にもとづいて評価され得る（Ｐａｃｋｅｒ  ｅｔ  ａｌ．，ＦＲＥＥ  ＲＡＤＩＣＡＬ  ＢＩＯＬＯＧＹ  ＆  ＭＥＤＩＣＩＮＥ，１９（２）：２２７〜２５０，１９９５）。上記の基準（ｃｒｉｔｅｒｉａ）により、［１，２］−ジチオラン含有リポ酸／ジヒドロリポ酸酸化還元系は、普遍的な抗酸化剤とみなされてきた。
【０００６】
抗酸化剤活性を有するリポ酸誘導体または複合体を開発する多数の試みがあった。米国特許第６，０９０，８４２号、第６，０１３，６６３号、第６，１１７，８９９号、第６，１２７，３９４号、第６，１５０，３５８号、第６，２０４，２８８号，第６，２３５，７７２号、第６，２８８，１０６号、第６，３５３，０１１号、第６，３６９，０９８号、第６，３８７，９４５号、第６，６０５，６３７号、第６，８８７，８９１号、第６，９００，３３８号、および第６，９３６，７１５号がいくつかの例である。
【０００７】
多数の他の米国特許において、皮膚の老化の予防における使用、および炎症性疾患、増殖性疾患、神経変性疾患、代謝性疾患および感染性疾患を含むフリーラジカル媒介疾患の処置における使用のための天然および合成リポ酸誘導体ならびにそれらの代謝物が開示されている。
【０００８】
ＮＯシンターゼに対する阻害活性および活性酸素種（ＲＯＳ）の捕捉
さまざまな状態または疾患状態が、一酸化窒素（ＮＯ）およびＲＯＳならびにそれらの生理病理学におけるグルタチオンの代謝の、潜在的な役割を示した。一酸化窒素、およびグルタチオンの代謝ならびにチオール基の酸化還元状態が関与する状態または疾患状態は、心臓血管および脳血管の障害（例えばアテローム性動脈硬化症、片頭痛、動脈性高血圧、敗血症性ショック、虚血性または出血性の心または脳の梗塞、虚血および血栓症）；中枢または末梢神経系の障害（例えば神経変性性の神経系）；脳梗塞、くも膜下出血、老化、老人性痴呆（例えばアルツハイマー病）、ハンチントン舞踏病、パーキンソン病、プリオン病（例えばクロイツフェルトヤコブ病）、筋萎縮性側索硬化症、疼痛、脳および脊髄の外傷、阿片類、アルコールおよび依存性物質への中毒、勃起および生殖障害、認識力障害、脳障害、ウイルスまたは毒物起源の脳障害、うつ、不安、精神分裂病、てんかん、睡眠障害、摂食障害（例えば食欲不振、過食症）を含む神経変性疾患；骨格筋および神経筋節合部の障害（例えば筋障害、筋炎）、皮膚病；増殖性および炎症性疾患（例えばアテローム性動脈硬化症）、肺高血圧症、呼吸困難、糸球体腎炎、白内障、門脈圧亢進症、乾癬および関節リウマチ、線維症、アミロイド症、胃腸系統の炎症（例えば大腸炎、クローン病）または肺系統および気道の炎症（例えば喘息、副鼻腔炎、鼻炎）ならびに接触過敏症または遅延型過敏症、臓器移植；自己免疫疾患およびウイルス性疾患（例えば狼瘡、ＡＩＤＳ、寄生生物感染およびウイルス感染）、糖尿病およびその合併症（例えば網膜障害、腎症および多発性神経障害、多発性硬化症、筋障害）；癌；常染色体遺伝病（例えばＵｎｖｅｒｒｉｃｈｔ−Ｌｕｎｄｂｏｒｇ病）；中毒と関連した神経性疾患（例えば、カドミウム中毒、ｎ−ヘキサン、殺虫剤、除草剤の吸入）、処置（例えば放射線治療）と関連した神経性疾患または遺伝起源の障害（例えばウィルソン病）；および糖尿病に関連した不能症を含むがそれらに限定されない。
【０００９】
これらの状態および疾患状態は、一酸化窒素および／またはグルタチオンの代謝およびチオール基の酸化還元状態の過剰産生または機能障害を特徴とする（Ｄｕｎｃａｎ  ａｎｄ  Ｈｅａｌｅｓ，Ｎｉｔｒｉｃ  Ｏｘｉｄｅ  Ａｎｄ  Ｎｅｕｒｏｌｏｇｉｃａｌ  Ｄｉｓｏｒｄｅｒｓ，ＭＯＬＥＣＵＬＡＲ  ＡＳＰＥＣＴＳ  ＯＦ  ＭＥＤＩＣＩＮＥ．２６：６７〜９６，２００５、Ｋｅｒｗｉｎ  ｅｔ  ａｌ．，Ｎｉｔｒｉｃ  Ｏｘｉｄｅ：Ａ  Ｎｅｗ  Ｐａｒａｄｉｇｍ  Ｆｏｒ  Ｓｅｃｏｎｄ  Ｍｅｓｓｅｎｇｅｒｓ，Ｊ．ＭＥＤ．ＣＨＥＭ．３８：４３４３〜４３６２，１９９５、Ｐａｃｋｅｒ  ｅｔ  ａｌ．，ＦＲＥＥ  ＲＡＤＩＣＡＬ  ＢＩＯＬＯＧＹ  ＆  ＭＥＤＩＣＩＮＥ．１９：２２７〜２５０，１９９５）。米国特許第６，６０５，６３７号明細書、第６，８８７，８９１号明細書および第６，９３６，７１５号明細書は、リポ酸誘導体が一酸化窒素ＮＯを産生するＮＯシンターゼ酵素の活性を阻害し、ＲＯＳを捕捉し、チオール基の酸化還元状態においてより一般的な様式で介入する内因性抗酸化剤を再生することを開示している。米国特許第５，６９３，６６４号明細書、第５，９４８，８１０号明細書、第６，８８４，４２０号明細書は、Ｉ型およびＩＩ型の真性糖尿病の処置のための薬物の合成のためのラセミのα−リポ酸またはそれらの代謝物、塩、アミドまたはエステルの使用を開示している。米国特許第５，９２５，６６８号明細書は、抗酸化剤活性を有し還元形または酸化形の１，２−ジチオランを含む化合物によって、フリーラジカル媒介疾患を処置し、および／またはそのような疾患に関連する症状を軽減する方法を開示している。米国特許第６，２５１，９３５号明細書は、ラセミのα−リポ酸、それらのエナンチオマーおよび薬学的に許容される塩、アミド、エステルまたはチオエステルからなる群から選ばれた活性成分の投与を含む片頭痛の予防または処置のための方法を開示している。米国特許第６，４７２，４３２号明細書および第６，５８６，４７２号明細書は、リポ酸および／またはリポ酸誘導体を含む組成物の適用による慢性炎症性障害、酒さの処置を開示している。リポ酸およびジヒドロリポ酸の神経保護効果が抗酸化剤およびフリーラジカル捕捉機序によって媒介されるという強力な証拠もある（Ｐａｃｋｅｒ  ｅｔ  ａｌ．，ＦＲＥＥ  ＲＡＤＩＣＡＬ  ＢＩＯＬＯＧＹ  ＆  ＭＥＤＩＣＩＮＥ．２２：３５９〜３７８，１９９７）。
【００１０】
局所適用および化粧品調製物
紫外線は、皮膚を損傷し、皮膚の早発の老化をもたらす活性酸素種（ＲＯＳ）を作り出すことができる。ＲＯＳは、一重項酸素、スーパーオキシドラジカル、過酸化水素およびヒドロキシルラジカル、ならびにこれらのフリーラジカルによって作り出される反応生成物を含む、酸素分子から作り出された反応性フリーラジカルの集まりである。これらのＲＯＳは、他の分子と反応し、皮膚において有害なフリーラジカル反応のカスケードを発生させる。
【００１１】
米国特許第５，７０９，８６８号明細書および第６，７５２，９９９号明細書は、リポ酸／またはリポ酸誘導体を含む組成物を皮膚の患部に局所適用することにより、皮膚の損傷、特に炎症および老化の予防および／または処置のための方法を開示している。米国特許第５，９６５，６１８号明細書および第６，９５５，８１６号明細書は、リポ酸および／またはリポ酸誘導体を含む組成物の瘢痕への、および創傷皮膚の部位への局所適用にもとづく瘢痕組織の処置および抑制のための組成物および方法を開示している。米国特許第６，３６５，６２３号明細書は、リポ酸および／またはリポ酸誘導体を含む組成物の局所適用による活性ざ瘡およびざ瘡様の瘢痕の処置を開示している。
【００１２】
癌治療
米国特許第５，０３５，８７８号明細書および第５，２９４，４３０号明細書は、抗酸化剤特性を有するジチオカーバメートが抗腫瘍剤による処置によって引き起こされる骨髄の造血機能への損傷（骨髄抑制（ｍｙｅｌｅｓｕｐｒｅｓｓｉｏｎ））を反転させることができることを開示している。米国特許第６，２８４，７８６号明細書、第６，４４８，２８７号明細書および第６，９５１，８８７号明細書は、アスコルビン酸と組み合わされて投与される治療薬剤としてリポ酸を用いる癌治療の方法を開示している。米国特許第７，０７１，１５８号明細書は、抗酸化剤が異常に増殖する細胞に対する抗腫瘍薬剤の細胞傷害性を増加させ、正常細胞に対する抗腫瘍薬剤の毒性を低下させることを開示している。
【発明の概要】
【課題を解決するための手段】
【００１３】
しかし、現在利用可能な経口調合物の多くは、不完全な吸収および初回通過代謝のために生体利用性が低い。体液中での抗酸化剤の急速な分解および抗酸化剤の体からの除去が抗酸化剤の薬効をさらに減少させる。さらに、抗酸化剤のあるものは、化学量論量によって限定され、例えば、ＣおよびＥなどのビタミンの抗酸化剤効力は、これらのビタミンが既存の過剰な活性種（ｒｅａｃｔｉｖｅ  ｓｐｅｃｉｅｓ）の捕捉剤として働くので限定されるものとされてきた（Ｊｏｈａｎｓｅ  ｅｔ  ａｌ．Ｏｘｉｄａｔｉｖｅ  ｓｔｒｅｓｓ  ａｎｄ  ｔｈｅ  ｕｓｅ  ｏｆ  ａｎｔｉｏｘｉｄａｎｔｓ  ｉｎ  ｄｉａｂｅｔｅｓ：Ｌｉｎｋｉｎｇ  ｂａｓｉｃ  ｓｃｉｅｎｃｅ  ｔｏ  ｃｌｉｎｉｃａｌ  ｐｒａｃｔｉｃｅ，ＣＡＲＤＩＯＶＡＳＣＵＬＡＲ  ＤＩＡＢＥＴＯＬＯＧＹ．４：５，２００５）。従って、当分野においてはこれらの制約の１つ以上を克服する求めがある。生理病理学においてＮＯおよびＲＯＳならびにグルタチオンの代謝の潜在的な役割が示された状態または疾患状態の処置のための有用な化合物への求めもある。本明細書に記載されている本発明の［１，２］−ジチオラン誘導体、それらのオリゴマーおよび／または重合体はそのような処置のために有用になり得る。本発明の［１，２］−ジチオラン誘導体ならびにそれらのオリゴマーおよび／または重合体は、酸化的損傷によって引き起こされる状態および疾患状態（例えば皮膚老化、しわ形成）の発生を処置するかまたは遅延させるために、紫外線放射および乾燥によって引き起こされる損傷からの皮膚の保護のために、および癌治療のために有用になり得る。酸性環境に敏感である本発明の重合体は、浸食の速度が、分子構造によって制御され得る治療薬剤の放出の速度に関連付けられることを可能にする。
【００１４】
参照される図には例となる実施態様が示されている。本明細書に開示されている実施態様および図は、限定するものではなく例を示すものであるとみなされることを意図する。
【図面の簡単な説明】
【００１５】
【図１Ａ】本発明のさまざまな実施態様による重合体の加水分解を示す。
【図１Ｂ】本発明のさまざまな実施態様による重合体の加水分解を示す。
【発明を実施するための形態】
【００１６】
（発明の説明）
本明細書中で引用されるすべての参考文献は、参照によって全体が示されたと同じように全体として組み込まれる。特に他に定義されない限り、本明細書中で用いられる技術用語および科学用語は、本発明が属する分野の当業者によって普通に理解されると同じ意味を有する。Ｓｉｎｇｌｅｔｏｎ  ｅｔ  ａｌ．，Ｄｉｃｔｉｏｎａｒｙ  ｏｆ  Ｍｉｃｒｏｂｉｏｌｏｇｙ  ａｎｄ  Ｍｏｌｅｃｕｌａｒ  Ｂｉｏｌｏｇｙ  ３ｒｄ  ｅｄ．，Ｊ．Ｗｉｌｅｙ  ＆  Ｓｏｎｓ（Ｎｅｗ  Ｙｏｒｋ，ＮＹ  ２００１）、Ｍａｒｃｈ，Ａｄｖａｎｃｅｄ  Ｏｒｇａｎｉｃ  Ｃｈｅｍｉｓｔｒｙ  Ｒｅａｃｔｉｏｎｓ，Ｍｅｃｈａｎｉｓｍｓ  ａｎｄ  Ｓｔｒｕｃｔｕｒｅ  ５ｔｈ  ｅｄ．，Ｊ．Ｗｉｌｅｙ  ＆  Ｓｏｎｓ（Ｎｅｗ  Ｙｏｒｋ，ＮＹ  ２００１）、およびＳａｍｂｒｏｏｋ  ａｎｄ  Ｒｕｓｓｅｌ，Ｍｏｌｅｃｕｌａｒ  Ｃｌｏｎｉｎｇ：Ａ  Ｌａｂｏｒａｔｏｒｙ  Ｍａｎｕａｌ  ３ｒｄ  ｅｄ．，Ｃｏｌｄ  Ｓｐｒｉｎｇ  Ｈａｒｂｏｒ  Ｌａｂｏｒａｔｏｒｙ  Ｐｒｅｓｓ（Ｃｏｌｄ  Ｓｐｒｉｎｇ  Ｈａｒｂｏｒ，ＮＹ  ２００１）は、本出願中で用いられる用語の多くに関する一般的な指針を当業者に提供する。
【００１７】
すべて２００７年３月１日出願の米国特許仮出願番号第６０／８９２，３６０号明細書、第６０／８９２，３７０号明細書、第６０／８９２，３７６号明細書および第６０／８９２，３８３号明細書の内容が、参照によって全体が示されたと同じように、全体として本明細書に組み込まれる。
【００１８】
当業者は、本発明の実施において用いることができる、本明細書に記載されているものと同様なまたは等価な多くの方法および材料を認識する。実際、本発明は、記載されている方法および材料に少しも限定されない。本発明の目的のために、以下の用語が下記に定義される。
【００１９】
本明細書中で用いられる「状態」および「疾患状態」は、生理病理学においてＮＯ、ＲＯＳまたはグルタチオンの代謝の潜在的役割が示された状態または疾患状態、酸化的損傷、および悪性であろうと良性であろうと任意の形の腫瘍性の細胞成長および増殖、前癌および癌の細胞および組織によって引き起こされた状態または疾患状態を含んでよいがそれらに少しも限定されない。
【００２０】
本明細書中で用いられる「医薬品」および「薬物」は、疾患または障害の処置、治癒または予防がたとえ最終的に不成功であったとしても、疾患または障害の処置、治癒または予防のための薬として体内または体外で用いられる任意の物質を指す。
【００２１】
本明細書で用いられる「重合体の抗酸化剤」は、［１，２］−ジチオラン部分をモノマーの繰り返し単位として含む重合体、または重合体主鎖に共有結合によって結合し、生理的条件下で酸化可能な化合物の酸化を減らす［１，２］−ジチオラン部分を含む重合体を指す。
【００２２】
本明細書中で用いられる「抗腫瘍剤」は、異常な細胞増殖を減少させる任意の物質を指す。
【００２３】
本明細書中で用いられる「治療として有効な量」は、処置が求められる状態または疾患状態を有する患者において有益な結果を実現することができる量を指す。処置として有効な量は、個人基準（ｉｎｄｉｖｉｄｕａｌ  ｂａｓｉｓ）で定めることができ、少なくとも部分的に哺乳類の生理的特性、用いられ送達システムまたは治療技法の型および疾患の進行に対する投与の時間を基とする。
【００２４】
本明細書で用いられる「処置」および「処置する」は、治療的処置および予防手段または防止手段を指し、目的は、処置が最終的に不成功であるとしても、疾患を予防し、遅らせ、および／または軽減することである。
【００２５】
本明細書で用いられる「アセタール」は、エーテル酸素原子が両方とも同じ炭素に結合しているジエーテルを指す。
【００２６】
本発明のさまざまな実施態様は、［１，２］−ジチオラン部分を含む抗酸化剤重合体を提供する。一実施態様では、本発明の抗酸化剤重合体は、フリーラジカルの捕捉剤としての役割を果たすことができる。別の実施態様では、本発明の抗酸化剤重合体は、医薬品および生物治療剤の送達のためのビヒクルとして用いることができる。
【００２７】
一実施態様では、本発明は、抗酸化剤［１，２］−ジチオラン誘導体を提供する。別の実施態様では、本発明は、２つ以上の抗酸化剤［１，２］−ジチオラン誘導体を含むオリゴマーを提供する。別の実施態様では、本発明は、抗酸化剤［１，２］−ジチオラン誘導体を含む重合体を提供する。［１，２］−ジチオラン誘導体、そのオリゴマーまたはその重合体は生分解性であってよい。
【００２８】
本発明のまた別の実施態様は、本発明の抗酸化剤重合体を合成する方法を提供する。
【００２９】
本発明のさらなる実施態様は、本発明の抗酸化剤重合体を使用する方法を提供する。一実施態様では、抗酸化剤重合体は、酸化的ストレスによって引き起こされる状態または疾患状態、あるいは他のフリーラジカル媒介疾患または疾患状態を処置するために用いられる。
【００３０】
特定の実施態様では、抗酸化剤重合体は、フリーラジカルによって媒介される皮膚の炎症または老化を処置するために用いられる。この方法は、［１，２］−ジチオラン誘導体、そのオリゴマー、その重合体またはそれらの組み合わせを含む組成物を提供する工程、および治療として有効な量の組成物を処置が必要な皮膚の区域に投与する工程を含む。一実施態様では、組成物は、薬学的に許容されるまたは皮膚科学的に許容されるキャリアをさらに含む。
【００３１】
別の実施態様では、抗酸化剤重合体は、治療薬剤のための抗酸化剤微粒子送達ビヒクルの調製において用いられる。特定の実施態様では、抗酸化剤重合体は、遺伝物質を被検者に運び、送達するための遺伝子送達ビヒクルとして用いられる。遺伝物質は、ＤＮＡまたはＲＮＡであってよい。抗酸化剤重合体は、例えばワクチン接種治療に用いるためのペプチドまたは蛋白質のためのキャリアとしても用いられてよい。
【００３２】
別の実施態様では、抗酸化剤重合体は、治療剤のキャリアとしても用いられてよい。一実施態様では、治療剤は、癌処置のために有用である化学療法剤である。
【００３３】
本発明の別の実施態様は、異常な細胞増殖の疾患の処置のための抗腫瘍薬物の細胞傷害性を強める方法を提供する。この方法は、［１，２］−ジチオラン誘導体、そのオリゴマー、その重合体またはそれらの組み合わせを含む組成物を提供する工程、治療として有効な量の抗腫瘍薬物を処置が必要な被検者に投与する工程、および治療として有効な量の組成物を投与する工程を含む。一実施態様では、抗腫瘍薬物は、組成物内にカプセル封入される。抗腫瘍薬物は、当業者に既知である。例は、パクリタキセル、カンプトテシン、オキサリプラチンおよびテモゾロマイドを含むがそれらに限定されない。
高分子抗酸化剤としての重合体
本発明の一局面は、重合して生分解性の抗酸化剤重合体となるモノマーとしての、ジチオラン環を含む化合物の合成および使用に関する。モノマーは、加水分解されやすい生分解性のエステル結合またはアセタール結合を介して重合されてよい。モノマーの改変によって、さまざまな疎水性を有する重合体が調製され得る。注射可能な医薬調合物の高分子抗酸化剤成分として水溶性重合体が用いられてよい。投与されると、長期間にわたって体内を循環し、従って小分子抗酸化剤の制御された、持続的な放出を提供する抗酸化剤ナノ粒子または微粒子の調製のために疎水性重合体が用いられ得る。これらの抗酸化剤は、組織、脳および細胞を含むがそれらに限定されない体の区域に送達され得る。
送達デバイスとしての重合体
本発明の生分解性の抗酸化剤重合体は、小分子、ペプチド、オリゴヌクレオチド、ポリヌクレオチド、蛋白質、抗原、化学療法剤などを組織、器官および細胞に送達するための医薬品および／または薬物の供給ビヒクルとして用いられてよい。
【００３４】
本発明の抗酸化剤重合体は、普遍的な抗酸化剤特性を有する複数の［１，２］−ジチオラン基を含む。一実施態様では、重合体は、インビボ条件下で適当な期間にわたって分解され、カプセル封入され、埋め込まれ、および／または共有結合によって結合した医薬品および／または薬物が微粒子物重合体キャリアから放出されて治療効果を提供する。重合体自体もインビボで分解されて自体の治療利点を提供する。
抗腫瘍薬物としての抗酸化剤重合体
抗酸化剤が細胞周期停止を誘導し、従って異常な細胞増殖の処置のための抗腫瘍薬物の効力を増強するために有用であることが発見された。抗酸化剤が異常な増殖細胞に対する抗腫瘍剤の細胞傷害性を増加させるだけでなく正常細胞に対する抗腫瘍剤の毒性も低下させることも発見された（米国特許第５，０３５，８７８号明細書および第５，２９４，４３０号明細書参照）。
【００３５】
約４０，０００ダルトンより大きな重合体が増強された透過性および保持（「ＥＰＲ」）効果によって腫瘍部位に選択的に蓄積する（Ｍａｅｄａ  ｅｔ  ａｌ．，Ｊ．ＣＯＮＴＲＯＬＬＥＤ  ＲＥＬＥＡＳＥ  ６５，２７１，２０００）ことは、当業者に自明である。従って、本発明は、異常に増殖する細胞の処置のために投与された抗腫瘍剤の毒性を低下させ、および／または正常な細胞に対する抗腫瘍剤の毒性を低下させる方法を提供する。この方法は、抗腫瘍処置の前に、同時に、またはその後に、本発明の抗酸化剤［１，２］−ジチオラン誘導体、それらのオリゴマーまたはそれらの重合体を投与する工程、ならびに本発明の抗酸化剤［１，２］−ジチオラン誘導体、それらのオリゴマーまたはそれらの重合体をそれらを必要とする被検者に投与するための方法を含んでよい。
【００３６】
本発明の一局面は、抗酸化剤［１，２］−ジチオラン誘導体の合成、および重合して生分解性の抗酸化剤ポリアセタールおよびポリエステルとなるモノマーとしてのこれらの化合物の使用に関する。本発明の別の局面は、ポリカルボン酸、多糖、ポリアミン、ポリオールおよび樹枝状重合体を含むがそれらに限定されない多様な機能性重合体への抗酸化剤［１，２］−ジチオラン誘導体の共有結合による結合による抗酸化剤重合体の合成に関する。
抗酸化剤［１，２］−ジチオラン誘導体のポリアセタールおよびポリエステルへの重合
本発明の一実施態様は、分解性の抗酸化剤ポリアセタールおよびポリエステルを作製する方法に向けられる。ポリアセタールは反復アセタール結合を含む重合体であり、ポリエステルは反復エステル結合を含む重合体である。アセタール結合を含む加水分解によって分解可能な重合体が報告されている（Ｔｏｍｌｉｎｓｏｎ  ｅｔ  ａｌ．，ＭＡＣＲＯＭＯＬＥＣＵＬＥＳ．３５：４７３〜４８０，２００２）。
【００３７】
本発明のポリアセタールおよびポリエステルは、例えば以下の式によって表される繰り返し単位を含んでよい。
【００３８】
【化２】
2010520333.tif 000004
式中、ＡおよびＢは、分岐および非分岐のアルキル基、アリール基、脂環基およびアラルキル基からなる群から選ばれ、飽和または不飽和であり、任意選択としてヘテロ原子を含んでよく、Ｒは、本明細書に記載されている抗酸化剤［１，２］−ジチオラン誘導体から選ばれる。
【００３９】
モノマーは、加水分解されやすい（図１Ａおよび１Ｂ参照）生分解性のエステル結合またはアセタール結合を介して重合されてよい。モノマーの改変によって、さまざまな疎水性を有する重合体が調製されてよい。注射可能な医薬調合物の高分子抗酸化剤成分として水溶性重合体が用いられてよい。投与されると、長期間にわたって体内を循環し、従って小分子抗酸化剤の制御された持続性の放出を提供する抗酸化剤ナノ粒子または微粒子の調製のために疎水性重合体が用いられてよい。これらの抗酸化剤は、組織、脳および細胞を含むがそれらに限定されない体の区域に送達されてよい。
【００４０】
［１，２］−ジチオラン誘導体
本発明においては、抗酸化剤ポリアセタールおよびポリエステルの調製のために以下のようにさまざまな種類のモノマー［１，２］−ジチオラン誘導体が設計される。
Ｉ型  １，２−ジチオラン（ジオール）の構造
【００４１】
【化３−１】
2010520333.tif 000005
ＩＩ型  ４−（アミノ）−１，２−ジチオランの構造
【００４２】
【化３−２】
2010520333.tif 000006
【００４３】
【化４】
2010520333.tif 000007
式中、Ｒ１、Ｒ２，Ｒ３およびＲ４は、それぞれ独立に、分岐および非分岐のアルキル基、アリール基、脂環基およびアラルキル基からなる群から選ばれ、飽和または不飽和であり、任意選択としてヘテロ原子を含んでよい。
【００４４】
モノマー［１，２］−ジチオラン誘導体は、以下のようにＩ型ジチオラン誘導体とアクリロイルクロリドとの結合によっても調製される。
【００４５】
【化５】
2010520333.tif 000008
複合モノマーの例は、以下の式を有する化合物を含む。
ＩＩＩ型  １，２−ジチオラン−ビス（アクリレートエステル）の構造
【００４６】
【化６】
2010520333.tif 000009
【００４７】
【化７】
2010520333.tif 000010
上記に記載されたモノマー［１，２］−ジチオラン誘導体に加えて、市販のＩ型およびＩＩ型のジビニルエーテルならびにビス（アクリレートエステル）が用いられてよく、１つ以上の［１，２］−ジチオラン誘導体がそれらと結合させられてよい。アセタールおよびジビニルエーテルは、ポリマー骨格としての役を果たす。
ジビニルエーテルＩ型
【００４８】
【化８】
2010520333.tif 000011
式中、Ｒ基は、炭化水素基、例えばアルキル基、アリール基、脂環基またはアラルキル基であってよく、飽和または不飽和であってよい。Ｒ基は、ヘテロ原子（例えば窒素、酸素、硫黄等）を含んでよい。
ジビニルエーテルＩＩ型
【００４９】
【化９】
2010520333.tif 000012
式中、ｎは２から１００までであってよい。
ビス（アクリレートエステル）
【００５０】
【化１０】
2010520333.tif 000013
式中、Ｂは、分岐または非分岐のアルキル基、アリール基、脂環基およびアラルキル基からなる群から選ばれてよく、飽和または不飽和であり、任意選択としてヘテロ原子を含む。
【００５１】
ビス（アクリレートエステル）は、以下のように、当業者に周知の有機反応を用いて調製されてよい。
【００５２】
【化１１】
2010520333.tif 000014
式中、Ｒは、広範で多様な置換基の任意のものであってよく、例えば、Ｒは、分岐または非分岐のアルキル基、アリール基、脂環基およびアラルキル基からなる群から選ばれてよく、飽和または不飽和であり、任意選択としてヘテロ原子を含む。
【００５３】
本発明の重合体において有用であるジオールは、以下の市販のものを含むが、それらに限定されない。
【００５４】
【表１】
2010520333.tif 000015
【００５５】
【表２】
2010520333.tif 000016
市販されているかまたは当業者に周知の有機反応を用いて調製され得るジビニルエーテルの例が下記に示されている。本発明の重合体において有用であるジビニルエーテルは、以下の市販のものを含むがそれらに限定されない。
【００５６】
【表３】
2010520333.tif 000017
本発明の重合体において有用であるビス（アクリレートエステル）は、以下の市販のジアクリレートを含むがそれらに限定されない。
【００５７】
【表４】
2010520333.tif 000018
【実施例】
【００５８】
以下の実施例は、本請求の発明をより良好に説明するために提供され、本発明の範囲を限定すると解釈されないものとする。特定の材料が言及される程度に応じて、それは単に説明を目的とし、本発明を限定することを意図するものではない。当業者は、本発明の能力を行使することなくおよび本発明の範囲から逸脱することなく等価の手段または反応物を開発してよい。本明細書に示される反応方式が単純化され、必要以上の実験なしで化学量論比が容易に決定されることは当業者に自明である。本発明の重合体は、当分野において知られている任意の方法によっても調製されてよい。
【００５９】
（実施例１）
重合体−Ｉ型
一実施態様では、Ｉ型ジチオラン繰り返し単位（ｒｅｐｅａｔｉｎｇ  ｕｎｉｔ）はジビニルエーテルと重合して以下の重合体を作り出す。
【００６０】
【化１２】
2010520333.tif 000019
重合体の合成−テトラヒドロフラン中での代表的な重合
モレキュラーシーブ（１．０ｇ、３Å、１０〜２０メッシュビーズ、Ｆｌｕｋａ）を有するテトラヒドロフラン（ＴＨＦ）（２０ｍＬ）中でＩ型［１，２］−ジチオランモノマー単位（５ミリモル、１．０当量）およびジビニルエーテル（５．２ミリモル、１．０４当量）が室温で混合される。反応混合物は２０分間撹拌され、ｐ−トルエンスルホン酸一水和物（ＴＳＡ、０．１５ミリモル、０．０３当量）が加えられる。混合混合物は、室温で２日間撹拌され、反応混合物にＮａＨＣＯ３水溶液（８重量／体積％、２．０ｍｌ）が加えられる。有機相は酢酸エチル（３×２０ｍＬ）で抽出され、硫酸ナトリウム上で乾燥され、溶媒の体積は、室温で回転蒸発（ｒｏｔａｒｙ  ｅｖａｐｏｒａｔｉｏｎ）によって減らされる（約２０ｍＬ）。有機溶液は、撹拌されたヘキサン中に滴下して加えられ、ポリアセタールが集められ、ヘキサンの新しい溶液中に入れられ、さらに１０分間撹拌される。ポリアセタールは再び集められ、次に、真空中室温で４時間乾燥されて重合体が得られる。
【００６１】
これらの実施態様における重合体の例は、以下を含むがそれらに限定されない。
【００６２】
【化１３】
2010520333.tif 000020
【００６３】
【化１４】
2010520333.tif 000021
式中、Ａは、分岐または非分岐のアルキル基、アリール基、脂環基およびアラルキル基からなる群から選ばれ、飽和または不飽和であり、任意選択としてヘテロ原子を含んでよい。
【００６４】
特定の実施態様では、Ａは、−ＣＨ２ＣＨ２−、−ＣＨ２ＣＨ２ＣＨ２ＣＨ２−、−ＣＨ２ＣＨ２ＣＨ２ＣＨ２ＣＨ２ＣＨ２−、−ＣＨ２ＣＨ２ＯＣＨ２ＣＨ２−および−ＣＨ２ＣＨ２ＯＣＨ２ＣＨ２ＯＣＨ２ＣＨ２−からなる群から選ばれる。
【００６５】
（実施例２）
重合体−ＩＩ型
別の実施態様では、ＩＩ型ジチオラン繰り返し単位がビス（アクリレートエステル）と重合して以下の重合体を作り出す。
【００６６】
【化１５】
2010520333.tif 000022
重合体の合成−メタノール中での代表的な重合
重合体は、ジアクリルエステルへのアミンのＭｉｃｈａｅｌ付加によって合成される。実験例では、無水メタノール（１００ｍｌ）中にジアクリレート（４０ミリモル、１当量）および［１，２］−ジチオランアミン（４０ミリモル、１当量）が溶解される。反応混合物は室温で２日間撹拌される。反応混合物は、撹拌されたヘキサンまたはジエチルエーテル中に滴下して加えられる。ポリアセタールは集められ、真空中室温で４時間乾燥されて重合体が得られる。
【００６７】
これらの実施態様における重合体の例は、以下を含むがそれらに限定されない。
【００６８】
【化１６】
2010520333.tif 000023
【００６９】
【化１７】
2010520333.tif 000024
式中、Ｂは、分岐または非分岐のアルキル基、アリール基、脂環基およびアラルキル基からなる群から選ばれ、飽和または不飽和であり、任意選択としてヘテロ原子を含み、Ｒ３およびＲ４は、独立に、分岐または非分岐のアルキル基、アリール基、脂環基およびアラルキル基からなる群から選ばれ、飽和または不飽和であり、任意選択としてヘテロ原子を含む。
【００７０】
特定の実施態様では、Ｂは、市販のビス（アクリレート）から選ばれる。本発明の重合体において有用であるビス（アクリレートエステル）は、市販の１，２−エタンジオールジアクリレート、１，３−プロパンジオールジアクリレート、１，４−ブタンジオールジアクリレート、１，６−ヘキサンジオールジアクリレートおよび２，５−ヘキサンジオールジアクリレートを含むがそれらに限定されない。これらの実施態様における重合体の例は、以下を含むがそれらに限定されない。
【００７１】
【化１８】
2010520333.tif 000025
（実施例３）
重合体−ＩＩＩ型
一実施態様では、本発明の重合体は、ともにジチオランを含む２つのモノマーの結合によって調製される。２型ジチオランモノマーは第一アミンを含み、ジチオランモノマーはビス（アクリレートエステル）を含む。重合体は、ビス（アクリレートエステル）への第一アミンの結合付加によって調製される。下に反応図式が示される。
【００７２】
【化１９】
2010520333.tif 000026
重合体の合成−メタノール中での代表的な重合
実験例では、無水メタノール（１００ｍｌ）中に［１，２］−ジチオランジアクリレート（４０ミリモル、１当量）および［１，２］−ジチオランアミン（４０ミリモル、１当量）が溶解される。反応混合物は室温で２日間撹拌される。反応混合物は、撹拌されたヘキサンまたはジエチルエーテル中に滴下して加えられる。ポリアセタールは集められ、真空中室温で４時間乾燥されて重合体が得られる。
【００７３】
これらの実施態様における重合体の例は、以下を含むがそれらに限定されない。
【００７４】
【化２０】
2010520333.tif 000027
【００７５】
【化２１】
2010520333.tif 000028
【００７６】
【化２２】
2010520333.tif 000029
【００７７】
【化２３】
2010520333.tif 000030
【００７８】
【化２４】
2010520333.tif 000031
【００７９】
【化２５】
2010520333.tif 000032
【００８０】
【化２６】
2010520333.tif 000033
式中、Ｘは、分岐または非分岐のアルキル基、アリール基、脂環基およびアラルキル基からなる群から選ばれ、飽和または不飽和であり、任意選択としてヘテロ原子を含み、Ｒ１、Ｒ２、Ｒ３およびＲ４ならびにＲ５は、それぞれ独立に、分岐または非分岐のアルキル基、アリール基、脂環基およびアラルキル基からなる群から選ばれ、飽和または不飽和であり、任意選択としてヘテロ原子を含む。
【００８１】
（実施例４）
重合体−ＩＶ型
別の実施態様では、本発明の重合体は、ジチオランモノマーへの第一アミンの付加によって調製される。下に反応図式が示される。
【００８２】
【化２７】
2010520333.tif 000034
重合体の合成−メタノール中での代表的な重合
上記に記載されているのと同様の方法で、無水メタノール（１００ｍｌ）中に［１，２］−ジチオランジアクリレート（４０ミリモル、１当量）および第一アミン（４０ミリモル、１当量）が溶解される。反応混合物は室温で２日間撹拌される。反応混合物は、撹拌されたヘキサンまたはジエチルエーテル中に滴下して加えられる。ポリアセタールは集められ、真空中室温で４時間乾燥されて重合体が得られる。
【００８３】
これらの実施態様における重合体の例は、以下を含むがそれらに限定されない。
【００８４】
【化２８】
2010520333.tif 000035
【００８５】
【化２９】
2010520333.tif 000036
式中、Ｒ１、Ｒ２、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含む。
【００８６】
代替の実施態様では、Ｒ５は市販の第一アミンから選ばれる。これらの実施態様における重合体の例は、以下を含むがそれらに限定されない。
【００８７】
【化３０】
2010520333.tif 000037
式中、ｍは、少なくとも２の整数である。
【００８８】
（実施例５）
重合体−Ｖ型
別の実施態様では、本発明の重合体は、ジチオランモノマーへのジアミンの付加によって調製される。下に反応図式が示される。
【００８９】
【化３１】
2010520333.tif 000038
重合体の合成−メタノール中での代表的な重合
上記に記載されているのと同様の方法で、無水メタノール（１００ｍｌ）中に［１，２］−ジチオランジアクリレート（４０ミリモル、１当量）およびジアミン（４０ミリモル、１当量）が溶解される。反応混合物は室温で２日間撹拌される。反応混合物は、撹拌されたヘキサンまたはジエチルエーテル中に滴下して加えられる。ポリアセタールは集められ、真空中室温で４時間乾燥されて重合体が得られる。
【００９０】
これらの実施態様における重合体の例は、以下を含むがそれらに限定されない。
【００９１】
【化３２】
2010520333.tif 000039
【００９２】
【化３３】
2010520333.tif 000040
特定の実施態様では、ジアミンは市販の第一アミンから選ばれる。これらの実施態様における重合体の例は、以下を含むがそれらに限定されない。
【００９３】
【化３４】
2010520333.tif 000041
【００９４】
【化３５】
2010520333.tif 000042
（実施例６）
重合体−ＶＩ型
別の実施態様では、本発明の重合体は、ジチオランモノマーへのビス（第二アミン）の付加によって調製される。下に反応図式が示される。
【００９５】
【化３６】
2010520333.tif 000043
重合体の合成−メタノール中での代表的な重合
上記に記載されているのと同様の方法で、無水メタノール（１００ｍｌ）中に［１，２］−ジチオランジアクリレート（４０ミリモル、１当量）およびＮ，Ｎ′−ジメチルエチレンジアミン（４０ミリモル、１当量）が溶解される。反応混合物は室温で２日間撹拌される。反応混合物は、撹拌されたヘキサンまたはジエチルエーテル中に滴下して加えられる。ポリアセタールは集められ、真空中室温で４時間乾燥されて重合体が得られる。
【００９６】
これらの実施態様における重合体の例は、以下を含むがそれらに限定されない。
【００９７】
【化３７】
2010520333.tif 000044
【００９８】
【化３８】
2010520333.tif 000045
特定の実施態様では、ビス（第二アミン）は市販の第一アミンから選ばれる。これらの実施態様における重合体の例は、以下を含むがそれらに限定されない。
【００９９】
【化３９】
2010520333.tif 000046
【０１００】
【化４０】
2010520333.tif 000047
（実施例７）
重合体−ＶＩＩ型
別の実施態様では、本発明の重合体は、ジチオランモノマーへの環状ビス（第二アミン）の付加によって調製される。下に反応図式が示される。
【０１０１】
【化４１】
2010520333.tif 000048
重合体の合成−メタノール中での代表的な重合
上記に記載されているのと同様の方法で、無水メタノール（１００ｍｌ）中に［１，２］−ジチオランジアクリレート（４０ミリモル、１当量）およびピペラジン（４０ミリモル、１当量）が溶解される。反応混合物は室温で２日間撹拌される。反応混合物は、撹拌されたヘキサンまたはジエチルエーテル中に滴下して加えられる。ポリアセタールは集められ、真空中室温で４時間乾燥されて重合体が得られる。
【０１０２】
これらの実施態様における重合体の例は、以下を含むがそれらに限定されない。
【０１０３】
【化４２】
2010520333.tif 000049
多様な重合体への抗酸化剤［１，２］−ジチオラン誘導体の共有結合付加による抗酸化剤重合体の  調製
別の局面では、抗酸化剤重合体は、機能性重合体への抗酸化剤［１，２］−ジチオラン誘導体の共有結合付加によって調製される。
【０１０４】
アミドまたはエステル結合を介した重合体への抗酸化剤［１．２］−ジチオラン誘導体の付加は、当分野において公知の任意の適切な方法によって実行されてよい。一実施態様では、出発材料の重合体は、張り出しているカルボン酸側基を含み、［１，２］−ジチオラン誘導体は生分解性のエステルまたはアミド結合を介して共有結合によって重合体に結合している。［１，２］−ジチオラン誘導体は、以下を含むがそれらに限定されない。
【０１０５】
【化４３】
2010520333.tif 000050
式中、Ｒ３基およびＲ４基は炭化水素基、例えばアルキル基、アリール基、脂環基またはアラルキル基であってよく、飽和または不飽和であってよい。Ｒ３基およびＲ４基は、ヘテロ原子（例えば窒素、酸素、硫黄等）を含んでよい。
【０１０６】
出発材料の重合体は、天然起源であっても合成起源であってもよく、ホモポリマーでもブロック共重合体でもカルボン酸末端デンドリマーを有するデンドリマーであってもよい。リポロール（ｌｉｐｏｌｏｌ）合成については、Ｊｏｕｒｎａｌ  ｏｆ  Ｐｈａｒｍａｃｅｕｔｉｃａｌ  Ｓｃｉｅｎｃｅｓ，８５，１９９６，４９６〜５０４が当業者に指針を提供し得る。モノヒドロキシジチオラン誘導体の合成については、Ｅｕｒｏｐｅａｎ  Ｊｏｕｒｎａｌ  ｏｆ  Ｍｅｄｉｃｉｎｅ  Ｃｈｅｍｉｓｔｒｙ  ３８，２００３，１〜１１が当業者に指針を提供し得る。
【０１０７】
ポリカルボン酸は、以下を含むがそれらに限定されない。
【０１０８】
【化４４】
2010520333.tif 000051
【０１０９】
【化４５】
2010520333.tif 000052
本発明の抗酸化剤重合体の例は、以下を含むがそれらに限定されない。
【０１１０】
【化４６】
2010520333.tif 000053
【０１１１】
【化４７】
2010520333.tif 000054
別の実施態様では、出発材料の重合体は、張り出している第一アミンまたは第二アミン基を含み、１，２−ジチオラン−３−ペンタン酸（チオクト酸、α−リポ酸）はアミド結合を介して共有結合によって重合体に結合している。出発材料の重合体は、天然起源であっても合成起源であってもよく、ホモポリマーでもブロック共重合体でもデンドリマーであってよい。出発材料のポリアミンは、以下を含むがそれらに限定されない：ポリ（エチレンイミン）、ポリ（プロピレンイミン）、ポリリシン、キトサン、ポリ（アミドアミド（ａｍｉｄｏ  ａｍｉｄｅ））（ＰＡＭＡＭ）デンドリマー、ポリ（プロピレンイミン）デンドリマー、オクタアミンデンドリマーおよびヘキサデカアミンデンドリマーを含むがそれらに限定されない第一アミン末端デンドリマー。
【０１１２】
本発明の抗酸化剤重合体の例は、以下の式のものを含むがそれらに限定されない。
【０１１３】
【化４８】
2010520333.tif 000055
【０１１４】
【化４９】
2010520333.tif 000056
デンドリマーとは、中心の炭素原子主鎖に沿う多数の分岐および細分岐（ｓｕｂｂｒａｎｃｈ）の中に原子が配置されている超分岐重合体である（例えばＺｅｎｇ，Ｆ  ａｎｄ  Ｚｉｍｍｅｒｍａｎ，Ｓ．Ｃ，Ｃｈｅｍ．Ｒｅｖ．１９９７，９７，１６８１〜１７１２、Ｍａｔｔｈｅｗｓ  ｅｔ  ａｌ．，Ｐｒｏｇ．Ｐｏｌｙｍ．Ｓｃｉ．，２３，１〜５６，１９９８参照）。
【０１１５】
別の実施態様では、出発材料の重合体は、張り出しているヒドロキシル基を含み、１，２−ジチオラン−３−ペンタン酸（チオクト酸、α−リポ酸）は、エステル結合を介して共有結合によって重合体に結合している。出発材料の重合体は、天然起源であっても合成起源であってもよく、ホモポリマーでもブロック共重合体でも、プルラン、アミロース、マンナン、アミロペクチン、デキストランおよびシクロデキストリンを含むがそれらに限定されない多糖でもよく、ヒドロキシル末端デンドリマーであってもよい。ポリオールは、以下を含むがそれらに限定されない。
【０１１６】
【化５０】
2010520333.tif 000057
【０１１７】
【化５１】
2010520333.tif 000058
本発明の抗酸化剤重合体の例は、以下の式のものを含むがそれらに限定されない。
【０１１８】
【化５２】
2010520333.tif 000059
【０１１９】
【化５３】
2010520333.tif 000060
さまざまな化合物の調製
１，２−ジチオラン誘導体の合成のためのすべての反応は、Ｍｅｒｃｋ  ６０  Ｆ２５４からのシリカゲルプレート薄層クロマトグラフィー（ＴＬＣ）によって監視され、化合物は紫外線による刺激によって、および／または２００ｍＬのＨ２Ｏ中の１．５ｇのＫＭｎＯ４、１０ｇのＫ２ＣＯ３および１．２５ｍＬの１０％ＮａＯＨの溶液による処理とそれに続く穏やかな加熱によって可視化される。アミン官能基を有する化合物は、ニンヒドリン試験によって可視化される。
【０１２０】
（実施例８）
１，２−ジチオラン（ジオール）の調製
【０１２１】
【化５４】
2010520333.tif 000061
１００ｍＬジクロロメタン中にα−リポ酸（１５ミリモル）およびセリノール（１５ミリモル）が溶解され、続いて１−ヒドロキシベンゾトリアゾール（ＨＯＢｔ、２０ミリモル）およびＴＥＡ（３０ミリモル）が加えられる。反応混合物は０℃に冷却され、１−エチル−３−（３−ジメチルアミノプロピル）カルボジイミド塩酸塩（ＥＤＣ・ＨＣｌ、２０ミリモル）が少しずつ加えられる。混合物は室温で５時間撹拌される。反応混合物は脱イオン水（３×２００ｍＬ）で洗浄され、ＭｇＳＯ４で乾燥され、溶媒は真空下で蒸発させられる。粗生成物は、ＣＨＣｌ３：ＭｅＯＨ（４５：５）で溶出させるシリカゲルカラムクロマトグラフィー（２５０ｍＬ）によって精製された。
【０１２２】
（実施例９）
１，２−ジチオラン（ジオール）の調製
【０１２３】
【化５５】
2010520333.tif 000062
工程１  リポ酸ベンジリデングリセロールエステルの合成
１００ｍＬジクロロメタン中にα−リポ酸（１５ミリモル）および１，３−Ｏ−ベンジリデングリセロール（１５ミリモル）が溶解され、続いて４−（ジメチルアミノ）ピリジン（ＤＭＡＰ、２０ミリモル）が加えられる。反応混合物は室温で１０分間撹拌され、ＥＤＣ・ＨＣｌ（２０ミリモル）が少しずつ加えられた。混合物は室温で５時間撹拌される。反応混合物は脱イオン水（３×２００ｍＬ）で洗浄され、ＭｇＳＯ４で乾燥され、溶媒は真空下で蒸発させられた。粗生成物は、ＣＨＣｌ３：ＭｅＯＨ（９５：１）で溶出させるシリカゲルカラムクロマトグラフィー（２５０ｍＬ）によって精製される。
【０１２４】
工程２  リポ酸グリセロールエステルの合成
０．６ｍｌの濃塩酸を含む２０ｍｌのメタノール中にα−リポ酸ベンジリデングリセロールエステル（１０ミリモル）が溶解され、４時間還流される。２５０ｍｌの水が加えられ、固体ＮａＯＨでｐＨが６に調節され、メタノールは真空下で蒸発させられる。約１０％までＮａＣｌが加えられ、生成物はジクロロメタン（３×１００ｍＬ）で抽出される。ジクロロメタン抽出物は一緒にされ、Ｎａ２ＳＯ４上で乾燥され、ろ過され、蒸発させられる。残留物は真空下で乾燥され、生成物は酢酸エチルで溶出されるシリカゲルカラム上のクロマトグラフィーによって精製される。
【０１２５】
（実施例１０）
１，２−ジチオラン（ジオール）の調製
【０１２６】
【化５６】
2010520333.tif 000063
工程１
文献（例えばＯｒｇａｎｉｃ  Ｓｙｎｔｈｅｓｅｓ，Ｃｏｌｌ．Ｖｏｌ．４，ｐ．６７９；Ｖｏｌ．３８，ｐ．６５参照）に記載されている手順によってペンタエリスリトールモノベンズアルデヒドが合成された。
【０１２７】
工程２  モノベンザルペンタエリスリトールのビス−（メタンスルホン酸エステル）の合成
ジクロロメタン（１１５ｍｌ）中のモノベンザルペンタエリスリトール（０．０２８モル）およびトリエチルアミン（５６ｍｌ）の撹拌された溶液にメタンスルホニルクロリド（２０．７ｇ、０．１８モル）が５℃で加えられた。混合物は５℃で５時間および２０℃で２０時間撹拌された。ジクロロメタン（２００ｍｌ）が加えられ、混合物は炭酸水素ナトリウムの水溶液で洗浄され、Ｎａ２ＳＯ４で乾燥され、真空下で濃縮乾固された。ヘキサン／酢酸エチル（５０：５０）で溶出させるシリカゲル（１．２Ｌ）上の残留物のクロマトグラフィーによってモノベンザルペンタエリスリトールのビス−（メタンスルホン酸エステル）が得られる。
【０１２８】
工程３  モノベンザルペンタエリスリトールのジメルカプトアセチルの合成（アルゴン雰囲気下）
ジメチルホルムアミド（５０ｍｌ）中にモノベンザルペンタエリスリトールのビス−（メタンスルホン酸エステル）（０．０１５モル）が溶解された。５０ｍＬのＤＭＦ中のチオ酢酸カリウム（０．０６モル）が滴下して加えられた。反応混合物は室温で一夜撹拌され、次に真空下で濃縮され、ブライン（ｂｒｉｎｅ）（３００ｍＬ）中に投入され、酢酸エチル（３×２００ｍＬ）で抽出された。有機層は水（３×３００ｍＬ）で洗浄され、硫酸ナトリウム上で乾燥され、真空下で蒸発させられた。ヘキサンと酢酸エチルとの混合物（５０：５０）で溶出させるシリカゲル上の残留物のクロマトグラフィーによってモノベンザルペンタエリスリトールの１，２−ジチオランが得られる。
【０１２９】
工程４  モノベンザルペンタエリスリトールの１，２−ジチオランの合成
ＥｔＯＨ（２０ｍｌ）中のジメルカプトアセチルモノベンザルペンタエリスリトール（４．１ミリモル）の溶液が１０ｍｌの１Ｎ  ＮａＯＨ水溶液によって室温で１時間処理される。混合物はＣＨ２Ｃｌ２（１００ｍｌ）で希釈され、次に０．１Ｍヨウ素（４．５ミリモル）の水溶液が滴下して加えられる。反応混合物は室温で２時間撹拌され、１ミリモルのＮａ２Ｓ２Ｏ３（１Ｍ水溶液）が反応混合物に加えられた。有機相は分離され、水（３（２００ｍＬ）で洗浄され、硫酸マグネシウムで乾燥され、室温で蒸発させられた。粗生成物は、ヘキサンと酢酸エチルとの溶媒混合物（４０：２０）を溶離剤として用いてシリカゲル（２００ｍＬ）上でクロマトグラフィーされてモノベンザルペンタエリスリトールの１，２−ジチオランが得られる。
【０１３０】
工程５  １，２−ジチオランペンタエリスリトールの合成
０．６ｍｌの濃塩酸を含む２０ｍｌのメタノール中にモノベンザルペンタエリスリトールの１，２−ジチオラン（１０ミリモル）が溶解され、４時間還流された。２５０ｍｌの水が加えられ、固体ＮａＯＨでｐＨが６に調節され、メタノールが真空下で蒸発させられた。約１０％までＮａＣｌが加えられ、生成物はジクロロメタン（３×１００ｍＬ）で抽出された。ジクロロメタン抽出物は一緒にされ、Ｎａ２ＳＯ４上で乾燥され、ろ過され、蒸発させられた。残留物は真空下で乾燥され、生成物は酢酸エチルで溶出されるシリカゲルカラム上のクロマトグラフィーによって精製される。
【０１３１】
（実施例１１）
ＩＩＩ型の１，２−ジチオラン（ジオール）の調製
【０１３２】
【化５７】
2010520333.tif 000064
工程１  ジブロモモノベンザルペンタエリスリトールの合成
１５０ｍＬのシクロヘキサン中に２，２−ビス（ブロモメチル）−１，３−プロパンジオール（１００ミリモル）、ベンズアルデヒド（１００ミリモル）およびｐ−トルエンスルホン酸一水和物（３ミリモル）が溶解される。撹拌された混合物は加熱され、水の共沸除去が行われる。溶液は室温まで冷却され、次に真空下室温で蒸発させられる。残留物は１００ｍＬのジエチルエーテルに溶解され、飽和重炭酸カリウム水溶液（５０ｍＬ）、および水（２×５０ｍＬ）で洗浄される。エーテル層は硫酸マグネシウム上で乾燥され、ろ過される。溶媒は真空下室温で蒸発させられる。固体粗生成物はろ過によって集められる。粗固体生成物は５０ｍＬのヘキサンでほぐされ、精製された生成物はろ過によって集められる。
【０１３３】
工程２  ビス−（マロン酸ジエチル）モノベンザルペンタエリスリトールの合成
２０分間を超える時間をかけてエタノール（１００ｍＬ）にナトリウム（１００ミリモル）が加えられてナトリウムエトキシドが得られる。マロン酸ジエチルエステル（１００ミリモル）が加えられ、混合物は１０分間撹拌され、真空下で濃縮乾固される。残留物はトルエンを用いて回収され、この懸濁液は真空下で濃縮乾固される。残留物はジメチルホルムアミド（２００ｍＬ）に溶解され、ジブロモモノベンザルペンタエリスリトール（０．５０ミリモル）が加えられ、混合物は２０℃で４日間撹拌され、真空下で濃縮乾固される。残留物はエーテルに溶解され、炭酸水素ナトリウムおよび塩化リチウムの水溶液で順次洗浄され、乾燥され（Ｎａ２ＳＯ４）、溶媒は蒸発させられて乾固される。過剰量のマロン酸ジエチルは減圧下で残留物から蒸留されてビス−（マロン酸ジエチル）モノベンザルペンタエリスリトールが得られる。
【０１３４】
工程３  ビス−（プロパン−１，３−ジオール）モノベンザルペンタエリスリトールの合成
ジエチルエーテル（１００ｍＬ）中の水素化アルミニウムリチウム懸濁液にジエチルエーテル（１００ｍＬ）に溶解されたビス−（マロン酸ジエチル）モノベンザルペンタエリスリトール（１００ミリモル）が滴下して加えられる。この混合物は還流温度で２時間および２０℃で２０時間撹拌される。５℃における冷却の後、水（５ｍＬ）、２Ｎ水酸化ナトリウム水溶液（１０ｍＬ）および水（５ｍＬ）が順次加えられる。懸濁液はろ過され、固体はジエチルエーテルで洗浄され、一緒にされたろ液は乾燥され（Ｎａ２ＳＯ４）、真空下で濃縮される。粗生成物は、溶媒酢酸エチルを溶出剤として用いてシリカゲル上でクロマトグラフィーされて生成物が得られる。
【０１３５】
工程４〜工程７
工程４〜工程７は、１，２−ジチオランペンタエリスリトールの調製に関する実施例に記載されているのと同様の方法で実行された。
【０１３６】
（実施例１２）
ＩＩ型の１，２−ジチオラン（ジオール）の調製
【０１３７】
【化５８】
2010520333.tif 000065
これらの化合物は、上記に記載されているのと同様の方法で調製される。
【０１３８】
（実施例１３）
４−ブロモ−［１，２］−ジチオラン（Ｉ型）の調製
（例えばＭｏｒｅｒａ  ｅｔ．ａｌ．Ｏｒｇ．Ｌｅｔｔ．４，１１３９〜１１４２，２００２参照）
【０１３９】
【化５９】
2010520333.tif 000066
工程１および２  ２−ベンジルオキシ−１，３−プロパンジオールの合成
新たに蒸留したＴＨＦ（１００ｍＬ）中に水素化ナトリウム（１ｇ、鉱油中６０％、４２ミリモル、１．６７ｇ）が懸濁され、この混合物は氷／Ｈ２Ｏ浴中で冷却される。１，３−Ｏ−ベンジリデングリセロール（２８ミリモル）が少しずつ加えられ、混合物は１５分間撹拌される。注射器を介して臭化ベンジル（４０ミリモル）が加えられ、反応は０℃から室温で一夜撹拌される。減圧下でＴＨＦのおおよそ半分が蒸発させられ、２０ｍＬのＨ２Ｏおよび６０ｍＬの１０％ＨＣｌ水溶液が加えられる。混合物は２時間還流され、室温に冷却され、１０ｍｌの飽和Ｎａ２ＣＯ３水溶液中に投入される。溶液は、酢酸エチル（２０ｍＬで３回）で抽出される。抽出物はＮａ２ＳＯ４上で乾燥され、蒸発させられ、カラムクロマトグラフィー（溶出剤：ヘキサン／酢酸エチル（５０／５０）から酢酸エチル１００％）によって精製される。
【０１４０】
工程３
乾燥ＣＨ２Ｃｌ２（５０ｍＬ）中の２−ベンジルオキシ−１，３−プロパンジオール（２０ミリモル）の溶液に乾燥ＴＥＡ（９０ミリモル）が添加され、次に０℃で３０分間メタンスルホニルクロリド（６５ミリモル）で処理される（０℃で滴下して加えられる）。反応混合物は室温で２時間撹拌される。混合物は５０ｍＭ重炭酸ナトリウムで洗浄され（３００ｍＬで６〜７回）、硫酸マグネシウム上で乾燥され、溶媒は減圧下で蒸発させられる。生成物はヘキサンを加え、ＣＨ２Ｃｌ２をゆっくり蒸発させることによって沈殿させられ、黄色がかった生成物はヘキサンで洗浄され、乾燥される。
【０１４１】
工程４
ＤＭＦ（１８０ｍＬ）中に２−ベンジルオキシ−１，３−ジメタンスルホニルプロパンジオール（４５ミリモル）が溶解され、硫黄（１．５ｇ）および硫化ナトリウム一水和物（１１ｇ）が加えられる。反応混合物は８５℃で４時間撹拌され、ジエチルエーテル（５００ｍＬ）が加えられる。反応混合物はブラインで洗浄され、硫酸ナトリウムで乾燥され、真空下で蒸発させられる。粗生成物は、カラムクロマトグラフィー（溶出剤：ヘキサン／酢酸エチル、９５／５）によって精製される。
【０１４２】
工程５
１，２−ジクロロエタン（２０ｍＬ）中に４−（ベンジルオキシ）−［１，２］ジチオラン（７．０６ミリモル）が溶解される。ジクロロメタン（２０ｍＬ）中の三臭化ホウ素−メチルスルフィド複合体の１Ｍ溶液が加えられ、混合物は２０℃で２時間撹拌され、炭酸水素ナトリウムの水溶液中に投入され、ジエチルエーテルで抽出される。有機層は一緒にされて乾燥され（Ｎａ２ＳＯ４）、室温で蒸発させられる。粗生成物は、カラムクロマトグラフィー（溶出剤：１００％ＣＨＣｌ３）によって精製される。
【０１４３】
工程６  ４−ブロモ−［１，２］−ジチオランの合成
（例えばＳａａｈ  ｅｔ  ａｌ．Ｊｏｕｒｎａｌ  ｏｆ  Ｐｈａｒｍａｃｅｕｔｉｃａｌ  Ｓｃｉｅｎｃｅｓ  ８５，４９６〜５０４，１９９６参照）
１５ｍＬの無水テトラヒドロフラン（ＴＨＦ）中に４−ヒドロキシ−［１，２］−ジチオラン（３ミリモル）およびトリフェニルホスフィン（９ミリモル）が溶解される。１０ｍＬのＴＨＦ中の臭化亜鉛（３ミリモル）が加えられ、続いて５ｍＬのＴＨＦ中のジエチルアジドジカルボキシレート（ＤＥＡＤＣ）（９ミリモル）が加えられる。この混合物は、４−ヒドロキシ−［１，２］−ジチオランが消失するまで窒素雰囲気下室温で撹拌される。次に、反応混合物にメタノール（２．０ｍＬ）が加えられ、５分後、混合物はエーテル（２０ｍＬ）で抽出され、有機層は１２ｍＬの水、飽和Ｎａ２ＣＯ３およびブラインで順次洗浄され、有機溶媒は真空下室温で蒸発させられる。粗生成物は、シリカゲルカラムクロマトグラフィー（溶離剤：ヘキサン／酢酸エチル、９５／５）によって精製される。
【０１４４】
（実施例１４）
ジオール（Ｉ型）からのα−ブロモ−ω−［１，２］−ジチオランの調製
【０１４５】
【化６０】
2010520333.tif 000067
Ｇｕｉｌｌｏｎｎｅａｕ  ｅｔ  ａｌ．Ｅｕｒｏｐｅａｎ  Ｊｏｕｒｎａｌ  ｏｆ  Ｍｅｄｉｃｉｎａｌ  Ｃｈｅｍｉｓｔｒｙ  ３８，１〜１１，２００３およびＭｏｒｅｒａ  ｅｔ．ａｌ．Ｏｒｇ．Ｌｅｔｔ．４，１１３９〜１１４２，２００２がこの特定の化合物を調製する指針を当業者に提供する。
【０１４６】
（実施例１５）
［１，２］−ジチオラン−３−ペンタノール（リポロール）の調製
［１，２］−ジチオラン−３−ペンタノール（リポロール）は、４−ブロモ−［１，２］−ジチオランの調製に関する実施例に記載されているのと同様の方法で調製される。
【０１４７】
（実施例１６）
１，２−ジチオラン（ジオール）の調製
【０１４８】
【化６１】
2010520333.tif 000068
工程１  ｂｏｃ−セリノールのビス−（メタンスルホン酸エステル）の合成
撹拌されたジクロロメタン（１００ｍｌ）中のｂｏｃ−セリノール（４０モル）およびトリエチルアミン（２５ｍｌ）の溶液に５℃でメタンスルホニルクロリド（１３０ミリモル）が加えられた。混合物は５℃で５時間および２０℃で２０時間間撹拌された。ジクロロメタン（２００ｍｌ）が加えられ、混合物は炭酸水素ナトリウムの水溶液（５０ｍＭ）で洗浄され、乾燥され（Ｎａ２ＳＯ４）、真空下で濃縮乾固された。ヘキサン／酢酸エチル（５０：５０）で溶出させるシリカゲル（１．２Ｌ）上の残留物のクロマトグラフィーによってｂｏｃ−セリノールのビス−（メタンスルホン酸エステル）が得られた。
【０１４９】
工程３  ｂｏｃ−セリノールのジメルカプトアセチルの合成
ジメチルホルムアミド（５０ｍｌ）中にｂｏｃ−セリノールのビス−（メタンスルホン酸エステル）（０．０１５モル）が溶解された。５０ｍＬのＤＭＦ中のチオ酢酸カリウム（０．０６モル）が滴下して加えられた。反応混合物は室温で一夜撹拌され、次に真空下で濃縮され、ブライン（３００ｍＬ）中に投入され、酢酸エチル（３×２００ｍＬ）で抽出された。有機層は水（３×３００ｍＬ）で洗浄され、硫酸ナトリウム上で乾燥され、真空下で蒸発させられた。ヘキサンと酢酸エチルとの混合物（５０：５０）で溶出させるシリカゲル上の残留物のクロマトグラフィーによってｂｏｃ−セリノールの１，２−ジチオランが得られた。
【０１５０】
工程４  ｂｏｃ−セリノールの１，２−ジチオランの合成
ＥｔＯＨ（２０ｍｌ）中のジメルカプトアセチルｂｏｃ−セリノール（４．１ミリモル）の溶液が室温で１時間１０ｍｌの１Ｎ  ＮａＯＨ水溶液で処理された。混合物はＣＨ２Ｃｌ２（１００ｍｌ）で希釈され、次に０．１Ｍヨウ素（４．５ミリモル）の水溶液が滴下して加えられる。反応混合物は室温で２時間撹拌され、１ミリモルのＮａ２Ｓ２Ｏ３（１Ｍ水溶液）が反応混合物に加えられた。有機相は分離され、水（３×２００ｍＬ）で洗浄され、硫酸マグネシウムで乾燥され、室温で蒸発させられた。粗生成物は、ヘキサンと酢酸エチルとの溶媒混合物（４０：２０）を溶出剤として用いてシリカゲル（２００ｍＬ）上でクロマトグラフィーされてｂｏｃ−セリノールの１，２−ジチオランが得られた。
【０１５１】
工程５  １，２−ジチオランセリオノールの合成
２．５ｍｌのジクロロメタン中にｂｏｃ−セリノールの１，２−ジチオラン（１ミリモル）が溶解され、０℃で２．５ｍＬのＴＦＡが加えられた。反応混合物は０℃で３０分間撹拌され、真空下で蒸発させられた。残ったＴＦＡはエーテルおよびトルンを用いて共沸によって除去され、高真空下室温で乾燥された。粗生成物は、ＣＨＣｌ３：ＭｅＯＨ（４５：５）で溶出されるシリカゲルカラム上のクロマトグラフィーによって精製された。
【０１５２】
（実施例１７）
α−アミノ−ω−［１，２］−ジチオラン−４−イル−アルカンの調製
【０１５３】
【化６２】
2010520333.tif 000069
工程１
２０分間を超える時間をかけてエタノール（４００ｍＬ）にナトリウム（１１ｇ、０．４８モル）が加えられてナトリウムエトキシドが得られる。マロン酸ジエチルエステル（８０ｇ、０．５モル）が加えられ、混合物は１０分間撹拌され、真空下で濃縮乾固される。残留物はトルエンを用いてとかし、懸濁液は真空下で濃縮乾固される。残留物はジメチルホルムアミド（１Ｌ）中に溶解され、（ｂｏｃ−アミノ）アルキルブロミド（０．４８モル）が加えられ、混合物は２０℃で４日間撹拌され、真空下で濃縮乾固される。残留物はエーテルに溶解され、炭酸水素ナトリウムおよび塩化リチウムの水溶液で順次洗浄され、乾燥され（Ｎａ２ＳＯ４）、濃縮され、減圧下で蒸留される。次に、粗生成物は、シリカゲルカラムクロマトグラフィーによって精製される。
【０１５４】
工程３  ビス−（プロパン−１，３−ジオール）モノベンザルペンタエリスリトールの合成
ジエチルエーテル（１００ｍＬ）中の水素化アルミニウムリチウムの懸濁液にジエチルエーテル（１００ｍＬ）中に溶解されたビス−（マロン酸ジエチル）（１００ミリモル）が滴下して加えられる。混合物は還流温度で２時間および２０℃で２０時間撹拌される。５℃で冷却した後、水（５ｍＬ）、水酸化ナトリウムの２Ｎ水溶液（１０ｍＬ）および水（５ｍＬ）が順次加えられる。懸濁液はろ過され、固体はジエチルエーテルで洗浄され、一緒にされたろ液は乾燥され（Ｎａ２ＳＯ４）、真空下で濃縮される。粗生成物は溶媒酢酸エチルを溶離剤として用いてシリカゲル上でクロマトグラフィーされて生成物が得られる。
【０１５５】
工程４〜工程６
工程４〜工程６は、１，２−ジチオランセリノールの調製に関する実施例に記載されているのと同様の方法で実行される。
【０１５６】
（実施例１８）
４−ブロモ−［１，２］−ジチオランからのジアミノ−Ｎ，Ｎ−ジ［４−（１，２−ジチオラン）］アルカンの調製
【０１５７】
【化６３】
2010520333.tif 000070
アセトニトリル（２０ｍｌ）中のモノ−ｂｏｃ−ジアミノアルカン（５ミリモル）の溶液に４−ブロモ−［１，２］−ジチオラン（１０ミリモル）が室温で加えられる。混合物は５０℃に暖められ、２時間撹拌され、さらに室温で２日間撹拌され、次に、水中に投入される。ＣＨ２Ｃｌ２による抽出の後、有機抽出物はＮａ２ＳＯ４上で乾燥される。溶媒は蒸発させられ、粗生成物はシリカゲル上のカラムクロマトグラフィー（溶出剤：酢酸エチル）によって精製される。生成物の脱保護および精製は、１，２−ジチオランセリオノールの調製に関して実施例に記載されているのと同様の方法で実行される。
【０１５８】
（実施例１９）
４−ブロモ−［１，２］−ジチオランからのジアミノ−Ｎ，Ｎ−ジ［（１，２−ジチオラン）］ペンチルの調製
【０１５９】
【化６４】
2010520333.tif 000071
調製は、上記に記載されているのと同様の方法で実行される。
【０１６０】
（実施例２０）
１，２−ジチオランの調製
【０１６１】
【化６５】
2010520333.tif 000072
アセトニトリル（２０ｍｌ）中のセリノール（５ミリモル）の溶液に室温で４−ブロモ−［１，２］−ジチオラン（１０ミリモル）が加えられる。混合物は５０℃に暖められ、２時間撹拌され、さらに室温で２日間撹拌され、次に水中に投入される。ＣＨ２Ｃｌ２による抽出の後、有機抽出物はＮａ２ＳＯ４上で乾燥される。溶媒は蒸発させられ、粗生成物はシリカゲル上のカラムクロマトグラフィー（溶出剤：酢酸エチル）によって精製される。
【０１６２】
（実施例２１）
１，２−ジチオランの調製
【０１６３】
【化６６】
2010520333.tif 000073
この化合物は、上記に記載されているのと同様の方法で調製される。
【０１６４】
（実施例２２）
１，２−ジチオランの調製
【０１６５】
【化６７】
2010520333.tif 000074
この化合物は、上記に記載されているのと同様の方法で調製される。
【０１６６】
（実施例２３）
１，２−ジチオラン（ビス−アクリラテル（ｂｉｓ−ａｃｒｙｌａｔｅｌ））の調製
【０１６７】
【化６８】
2010520333.tif 000075
１５ｍＬの無水ＣＨ２Ｃｌ２中のリポ酸／セリノール（３．６ミリモル）の溶液に炭酸カリウム（１８ミリモル）が加えられ、混合物は０℃に冷却される。続いて、塩化アクリロイル（１８ミリモル）が１５分間以内に滴下して加えられる。混合物は０℃で１時間および室温で４８時間撹拌された後、反応混合物は脱イオン水（３×５０ｍＬ）で洗浄され、ＭｇＳＯ４で乾燥され、真空下で体積が減らされる（５ｍＬ）。粗生成物はＣＨＣｌ３：ＭｅＯＨ（９５：１）で溶出させるシリカゲルカラムクロマトグラフィー（１００ｍＬ）によって精製される。
【０１６８】
（実施例２４）
重合体の合成
本発明の重合体は、当分野において公知の任意の方法によって調製されてよい。好ましくは、重合体は、市販の出発原料から調製される。別の実施態様では、重合体は、容易におよび／または安価に調製される出発原料から調製される。
【０１６９】
合成された重合体は、沈殿、結晶化、クロマトグラフィー等を含む、当分野において公知の任意の技法によって精製されてよい。
【０１７０】
（実施例２５）
粒子の調製
本発明のナノ粒子および微粒子は、スプレードライイング、単一および二重エマルジョン溶媒蒸発、溶媒抽出、および当業者に周知の他の方法を含む当分野において公知の任意の方法を用いて調製されてよい。
【０１７１】
本発明の重合体を用いて調製された粒子の表面電荷は、第三アミン含有セグメントの量によって制御され得る。
【０１７２】
【化６９】
2010520333.tif 000076
正の電荷を有する粒子とリソソーム内の膜との相互作用が強められ、その結果、膜が撹乱され、粒子が細胞質中へ放出され得る。
【０１７３】
【化７０】
2010520333.tif 000077
ジチオラン硫黄原子のチオスルフィナートへの酸化によって、ジチオラン含有重合体の疎水性が低くなり、従って、重合体の水溶性が高くなり、粒子の不安定化が起こる。すると、保持されていた薬物／治療薬剤は、調節された方式で酸化的ストレスの環境中に放出される。
【０１７４】
【化７１】
2010520333.tif 000078
上記「発明を実施するための形態」中に本発明のさまざまな実施態様が記載されている。これらの記載は、上記の実施態様を直接記載するが、当業者は、本明細書に示され、記載されている特定の実施態様の改変形および／または変化形を着想し得ると理解される。本記載の範囲内に属するそのような改変形または変化形もすべて本記載に含まれるものとする。特に断らない限り、本発明者らは、本明細書および請求項中の語および句には当業者にとっての通常の意味および慣用の意味が付与されると意図する。
【０１７５】
本出願を出願する時点において本出願人に知られている本発明のさまざまな実施態様の上述の記載を提示しており、例示および説明の目的が意図される。本記載は、網羅的であることを意図したものもなく、本発明を開示した形そのものに限定するものでもなく、上記の教示に照らして多くの改変形および変化形が可能である。記載されている実施態様は、本発明の原理およびその実際的な適用を説明し、他の当業者がさまざまな実施態様においておよび企図される特定の使用に適するさまざまな改変を施して本発明を利用することを可能にする役を果たす。従って、本発明は、本発明を実行するために開示した特定の実施態様に限定されないものとする。
【０１７６】
本発明の特定の実施態様が示され記載されたが、本明細書中の教示にもとづけば本発明およびそのより広い局面から逸脱することなく変化形および改変形が作られることが可能であり、従って添付の請求項が、すべてのそのような変化形および改変形を本発明の真の技術思想および範囲の内にあるとして請求項の範囲内に包含することは、当業者には理解される。全体として、本明細書中で用いられている用語は、一般に、「開かれた」用語（例えば用語「を含んでいる」は、「を含んでいるがそれらに限定されない」と解釈されるべきであり、用語「を有する」は、「少なくとも〜を有する」と解釈されるべきであり、用語「を含む」は、「を含むがそれらに限定されない」と解釈されるべきである等）であるものとすることは当業者には自明であろう。
【図１Ａ】
2010520333.tif 000133
【図１Ｂ】
2010520333.tif 000134
【手続補正書】
【提出日】平成21年10月29日(2009.10.29)
【手続補正１】
【補正対象書類名】明細書
【補正対象項目名】００１３
【補正方法】変更
【補正の内容】
【００１３】
しかし、現在利用可能な経口調合物の多くは、不完全な吸収および初回通過代謝のために生体利用性が低い。体液中での抗酸化剤の急速な分解および抗酸化剤の体からの除去が抗酸化剤の薬効をさらに減少させる。さらに、抗酸化剤のあるものは、化学量論量によって限定され、例えば、ＣおよびＥなどのビタミンの抗酸化剤効力は、これらのビタミンが既存の過剰な活性種（ｒｅａｃｔｉｖｅ  ｓｐｅｃｉｅｓ）の捕捉剤として働くので限定されるものとされてきた（Ｊｏｈａｎｓｅ  ｅｔ  ａｌ．Ｏｘｉｄａｔｉｖｅ  ｓｔｒｅｓｓ  ａｎｄ  ｔｈｅ  ｕｓｅ  ｏｆ  ａｎｔｉｏｘｉｄａｎｔｓ  ｉｎ  ｄｉａｂｅｔｅｓ：Ｌｉｎｋｉｎｇ  ｂａｓｉｃ  ｓｃｉｅｎｃｅ  ｔｏ  ｃｌｉｎｉｃａｌ  ｐｒａｃｔｉｃｅ，ＣＡＲＤＩＯＶＡＳＣＵＬＡＲ  ＤＩＡＢＥＴＯＬＯＧＹ．４：５，２００５）。従って、当分野においてはこれらの制約の１つ以上を克服する求めがある。生理病理学においてＮＯおよびＲＯＳならびにグルタチオンの代謝の潜在的な役割が示された状態または疾患状態の処置のための有用な化合物への求めもある。本明細書に記載されている本発明の［１，２］−ジチオラン誘導体、それらのオリゴマーおよび／または重合体はそのような処置のために有用になり得る。本発明の［１，２］−ジチオラン誘導体ならびにそれらのオリゴマーおよび／または重合体は、酸化的損傷によって引き起こされる状態および疾患状態（例えば皮膚老化、しわ形成）の発生を処置するかまたは遅延させるために、紫外線放射および乾燥によって引き起こされる損傷からの皮膚の保護のために、および癌治療のために有用になり得る。酸性環境に敏感である本発明の重合体は、浸食の速度が、分子構造によって制御され得る治療薬剤の放出の速度に関連付けられることを可能にする。
本発明は、例えば以下の項目を提供する。
（項目１）
下式
【化７２】
2010520333.tif 000135
を有する化合物であって、
ｎは、少なくとも２の整数であり、
Ｐは、１から２の間の整数であり、ならびに
ＡおよびＢは、それぞれ独立に、分岐または非分岐のアルキル基、アリール基、脂環基およびアラルキル基からなる群から選ばれ、飽和または不飽和であり、任意選択としてヘテロ原子を含む
化合物。
（項目２）
下式
【化７３】
2010520333.tif 000136
を有する化合物であって
ｎは、少なくとも２の整数であり、ならびに
ＡおよびＢは、それぞれ独立に、分岐または非分岐のアルキル基、アリール基、脂環基およびアラルキル基からなる群から選ばれ、飽和または不飽和であり、任意選択としてヘテロ原子を含む
化合物。
（項目３）
下式
【化７４】
2010520333.tif 000137
を有する化合物であって、
ｎは、少なくとも２の整数であり、
Ｒ１は、分岐または非分岐のアルキル基、アリール基、脂環基およびアラルキル基からなる群から選ばれ、飽和または不飽和であり、任意選択としてヘテロ原子を含み、ならびに
Ｂは、分岐または非分岐のアルキル基、アリール基、脂環基およびアラルキル基からなる群から選ばれ、飽和または不飽和であり、任意選択としてヘテロ原子を含む
化合物。
（項目４）
下式
【化７５】
2010520333.tif 000138
を有する化合物であって、
ｎは、少なくとも２の整数であり、
Ｒ１、Ｒ２およびＲ３は、それぞれ独立に、分岐または非分岐のアルキル基、アリール基、脂環基およびアラルキル基からなる群から選ばれ、飽和または不飽和であり、任意選択としてヘテロ原子を含み、ならびに
Ｂは、分岐または非分岐のアルキル基、アリール基、脂環基およびアラルキル基からなる群から選ばれ、飽和または不飽和であり、任意選択としてヘテロ原子を含む
化合物。
（項目５）
下式
【化７６】
2010520333.tif 000139
を有する化合物であって、
ｎは、少なくとも２の整数であり、ならびに
Ｒ１、Ｒ２、ＢおよびＸは、それぞれ独立に、分岐または非分岐のアルキル基、アリール基、脂環基およびアラルキル基からなる群から選ばれ、飽和または不飽和であり、任意選択としてヘテロ原子を含む
化合物。
（項目６）
下式
【化７７】
2010520333.tif 000140
を有する化合物であって、
ｎは、少なくとも２の整数であり、
Ｒ１、Ｒ２、ＢおよびＹは、それぞれ独立に、分岐または非分岐のアルキル基、アリール基、脂環基およびアラルキル基からなる群から選ばれ、飽和または不飽和であり、任意選択としてヘテロ原子を含み、ならびに
Ｒ４は、水素および、分岐および非分岐のアルキル基、アリール基、脂環基またはアラルキル基からなる群から選ばれ、飽和または不飽和であり、任意選択としてヘテロ原子を含む
化合物。
（項目７）
下式
【化７８】
2010520333.tif 000141
を有する化合物であって、
ｎは、少なくとも２の整数であり、
Ｘは、−Ｏ−および−ＮＨ−からなる群から選ばれ、ならびに
Ａは、−（ＣＨ２）ａ−および−ＣＨ２ＣＨ２（ＯＣＨ２ＣＨ２）ｂ−からなる群から選ばれ、該式中のａは２から１８までの整数であり、ｂは１から１００の整数である
化合物。
（項目８）
項目７に記載の化合物であって、Ａは−（ＣＨ２）２−であり、ｎは３から１００の間の整数である化合物。
（項目９）
項目７に記載の化合物であって、Ａは−（ＣＨ２）４−であり、ｎは３から１００の間の整数である化合物。
（項目１０）
項目７に記載の化合物であって、Ａは−ＣＨ２ＣＨ２ＯＣＨ２ＣＨ２−であり、ｎは３から１００の間の整数である化合物。
（項目１１）
項目７に記載の化合物であって、Ａは−ＣＨ２ＣＨ２（ＯＣＨ２ＣＨ２）２−であり、ｎは３から１００の間の整数である化合物。
（項目１２）
下式
【化７９】
2010520333.tif 000142
を有する化合物であって、
ｎは、少なくとも２の整数であり、
Ａは、−（ＣＨ２）ａ−および−ＣＨ２ＣＨ２（ＯＣＨ２ＣＨ２）ｂ−からなる群から選ばれ、該式中のａは２から１８までの整数であり、ｂは１から１００までの整数である
化合物。
（項目１３）
項目１２に記載の化合物であって、Ａは−（ＣＨ２）２−であり、ｎは３から１００の間の整数である化合物。
（項目１４）
項目１２に記載の化合物であって、Ａは−（ＣＨ２）４−であり、ｎは３から１００の間の整数である化合物。
（項目１５）
項目１２に記載の化合物であって、Ａは−ＣＨ２ＣＨ２ＯＣＨ２ＣＨ２−であり、ｎは３から１００の間の整数である化合物。
（項目１６）
項目１２に記載の化合物であって、Ａは−ＣＨ２ＣＨ２（ＯＣＨ２ＣＨ２）２−であり、ｎは３から１００の間の整数である化合物。
（項目１７）
下式
【化８０】
2010520333.tif 000143
を有する化合物であって、
ｎは、少なくとも２の整数であり、
Ｂは、ジチオラン誘導体および分岐または非分岐のアルキル基、アリール基、脂環基またはアラルキル基からなる群から選ばれ、飽和または不飽和であり、任意選択としてヘテロ原子を含み、ならびに
Ｒ１は、１個から６個までの炭素原子のアルキル基である
化合物。
（項目１８）
項目１７に記載の化合物であって、Ｂは約２００から約５，０００ダルトンまでの分子量を有するポリ（エチレングリコール）ジビニルエーテルである化合物。
（項目１９）
下式
【化８１】
2010520333.tif 000144
を有する項目１７に記載の化合物であって、
ｎは、３から１００の間の整数である
化合物。
（項目２０）
下式
【化８２】
2010520333.tif 000145
を有する項目１７に記載の化合物であって、
ｎは、３から１００の間の整数である
化合物。
（項目２１）
下式
【化８３】
2010520333.tif 000146
を有する項目１７に記載の化合物であって、
ｎは、３から１００の間の整数である
化合物。
（項目２２）
下式
【化８４】
2010520333.tif 000147
を有する項目１７に記載の化合物であって、
ｎは、３から１００の間の整数である
化合物。
（項目２３）
下式
【化８５】
2010520333.tif 000148
を有する項目１７に記載の化合物であって、
ｎは、３から１００の間の整数である
化合物。
（項目２４）
下式
【化８６】
2010520333.tif 000149
を有する項目１７に記載の化合物であって、
ｎは、３から１００の間の整数である
化合物。
（項目２５）
項目１７に記載の化合物であって、Ｂは約２００から約５，０００ダルトンまでの分子量を有するポリ（エチレングリコール）であり、ｎは３から１００の間の整数である化合物。
（項目２６）
項目１７に記載の化合物であって、Ｂは約２００から約５，０００ダルトンまでの分子量を有するポリ（プロピレングリコール）であり、ｎは３から１００の間の整数である化合物。
（項目２７）
下式
【化８７】
2010520333.tif 000150
を有する化合物であって、
ｎは、少なくとも２の整数であり、
Ｒ１は、１個から６個までの炭素原子のアルキル基であり、ならびに
Ｘは、−Ｏ−および−ＮＨ−からなる群から選ばれる
化合物。
（項目２８）
下式
【化８８】
2010520333.tif 000151
を有する化合物であって、
ｎは、少なくとも２の整数であり、ならびに
Ｒ１は、１個から６個までの炭素原子のアルキル基である
化合物。
（項目２９）
下式
【化８９】
2010520333.tif 000152
を有する化合物であって、
ｎは、少なくとも２の整数であり、
Ｂは、分岐または非分岐のアルキル基、アリール基、脂環基およびアラルキル基からなる群から選ばれ、飽和または不飽和であり、任意選択としてヘテロ原子を含む
化合物。
（項目３０）
下式
【化９０】
2010520333.tif 000153
を有する項目２９に記載の化合物であって、
ｎは、３から１００の間の整数である
化合物。
（項目３１）
下式
【化９１】
2010520333.tif 000154
を有する項目２９に記載の化合物であって、
ｎは、３から１００の間の整数である
化合物。
（項目３２）
下式
【化９２】
2010520333.tif 000155
を有する項目２９に記載の化合物であって、
ｎは、３から１００の間の整数である
化合物。
（項目３３）
下式
【化９３】
2010520333.tif 000156
を有する項目２９に記載の化合物であって、
ｎは、３から１００の間の整数である
化合物。
（項目３４）
下式
【化９４】
2010520333.tif 000157
を有する項目２９に記載の化合物であって、
ｎは、３から１００の間の整数である
化合物。
（項目３５）
下式
【化９５】
2010520333.tif 000158
を有する項目２９に記載の化合物であって、
ｎは、３から１００の間の整数である
化合物。
（項目３６）
項目２９に記載の化合物であって、Ｂは約２００から約５，０００ダルトンまでの分子量を有するポリ（エチレングリコール）であり、ｎは３から１００の間の整数である化合物。
（項目３７）
項目２９に記載の化合物であって、Ｂは約２００から約５，０００ダルトンまでの分子量を有するポリ（プロピレングリコール）であり、ｎは３から１００の間の整数である化合物。
（項目３８）
下式
【化９６】
2010520333.tif 000159
を有する化合物であって、
ｎは、３から１００の間の整数であり、ならびに
Ｘは、−Ｏ−および−ＮＨ−からなる群から選ばれる
化合物。
（項目３９）
下式
【化９７】
2010520333.tif 000160
を有する化合物であって、
ｎは、３から１００の間の整数である
化合物。
（項目４０）
下式
【化９８】
2010520333.tif 000161
を有する化合物であって、
ｎは、少なくとも２の整数であり、
Ｘは、−Ｏ−および−ＮＨ−からなる群から選ばれ、ならびに
Ｒ２は、分岐または非分岐のアルキル基、アリール基、脂環基およびアラルキル基からなる群から選ばれ、飽和または不飽和であり、任意選択としてヘテロ原子を含む
化合物。
（項目４１）
項目４０に記載の化合物であって、Ｒ２は２個から１８個までの炭素原子のアルキル基である化合物。
（項目４２）
項目４０に記載の化合物であって、Ｒ２は約２００から約５，０００ダルトンまでの分子量を有するポリ（エチレングリコール）であり、ならびにｎは３から１００の間の整数である化合物。
（項目４３）
下式
【化９９】
2010520333.tif 000162
を有する化合物であって、
ｎは、少なくとも２の整数であり、ならびに
Ｒ２は、分岐または非分岐のアルキル基、アリール基、脂環基およびアラルキル基からなる群から選ばれ、飽和または不飽和であり、任意選択としてヘテロ原子を含む
化合物。
（項目４４）
項目４３に記載の化合物であって、Ｒ２は２個から１８個までの炭素原子をもつアルキル基である化合物。
（項目４５）
項目４３に記載の化合物であって、Ｒ２は最大５，０００ダルトンの分子量を有するポリ（エチレングリコール）であり、ならびにｎは３から１００の間の整数である化合物。
（項目４６）
下式
【化１００】
2010520333.tif 000163
を有する化合物であって、
ｎは、少なくとも２の整数であり、
Ｘは、−Ｏ−および−ＮＨ−からなる群から選ばれ、
Ｙは、分岐または非分岐のアルキル基、アリール基、脂環基およびアラルキル基からなる群から選ばれ、飽和または不飽和であり、任意選択としてヘテロ原子を含み、ならびに
Ｒ３およびＲ４は、それぞれ独立に、水素、および分岐または非分岐のアルキル基、アリール基、脂環基またはアラルキル基からなる群から選ばれ、飽和または不飽和であり、任意選択としてヘテロ原子を含む
化合物。
（項目４７）
項目４６に記載の化合物であって、Ｙは２個から１８個までの炭素原子をもつアルキル基であり、Ｒ３およびＲ４は水素であり、ならびにｎは３から１００の間の整数である化合物。
（項目４８）
項目４６に記載の化合物であって、Ｙは２個から１８個までの炭素原子をもつアルキル基であり、Ｒ３およびＲ４はメチル基であり、ならびにｎは３から１００の間の整数である化合物。
（項目４９）
項目４６に記載の化合物であって、Ｙは２個から１８個までの炭素原子をもつアルキル基であり、Ｒ３およびＲ４はエチル基であり、ならびにｎは３から１００の間の整数である化合物。
（項目５０）
項目４６に記載の化合物であって、Ｙは２個から１８個までの炭素原子をもつアルキル基であり、Ｒ３およびＲ４はヒドロキシエチル基であり、ならびにｎは３から１００の間の整数である化合物。
（項目５１）
項目４６に記載の化合物であって、Ｒ３およびＲ４は水素であり、Ｙは最大５，０００ダルトンの分子量を有するポリ（エチレングリコール）であり、ならびにｎは３から１００の間の整数である化合物。
（項目５２）
下式
【化１０１】
2010520333.tif 000164
を有する化合物であって、
ｎは、少なくとも２の整数であり、
Ｙは、分岐または非分岐のアルキル基、アリール基、脂環基およびアラルキル基からなる群から選ばれ、飽和または不飽和であり、任意選択としてヘテロ原子を含み、ならびに
Ｒ３およびＲ４は、それぞれ独立に、水素、および分岐または非分岐のアルキル基、アリール基、脂環基またはアラルキル基からなる群から選ばれ、飽和または不飽和であり、任意選択としてヘテロ原子を含む
化合物。
（項目５３）
項目５２に記載の化合物であって、Ｙは２個から１８個までの炭素原子をもつアルキル基であり、Ｒ３およびＲ４は水素であり、ならびにｎは３から１００の間の整数である化合物。
（項目５４）
項目５２に記載の化合物であって、Ｙは２個から１８個までの炭素原子をもつアルキル基であり、Ｒ３およびＲ４はメチル基であり、ならびにｎは３から１００の間の整数である化合物。
（項目５５）
項目５２に記載の化合物であって、Ｙは２個から１８個までの炭素原子をもつアルキル基であり、Ｒ３およびＲ４はエチル基であり、ならびにｎは３から１００の間の整数である化合物。
（項目５６）
項目５２に記載の化合物であって、Ｙは２個から１８個までの炭素原子をもつアルキル基であり、Ｒ３およびＲ４はヒドロキシエチル基であり、ならびにｎは３から１００の間の整数である化合物。
（項目５７）
項目５２に記載の化合物であって、Ｒ３およびＲ４は水素であり、Ｙは最大５，０００ダルトンまでの範囲にある分子量を有するポリ（エチレングリコール）であり、ならびにｎは３から１００の間の整数である化合物。
（項目５８）
下式
【化１０２】
2010520333.tif 000165
を有する化合物であって、
ｎは、少なくとも２の整数であり、ならびに
Ｘは、−Ｏ−および−ＮＨ−からなる群から選ばれる
化合物。
（項目５９）
項目５８に記載の化合物であって、ｎは３から１００の間の整数である化合物。
（項目６０）
下式
【化１０３】
2010520333.tif 000166
を有する化合物であって、
ｎは、少なくとも２の整数である
化合物。
（項目６１）
項目６０に記載の化合物であって、ｎは３から１００の間の整数である化合物。
（項目６２）
下式
【化１０４】
2010520333.tif 000167
を有する化合物であって、
ｎは、少なくとも２の整数であり、
Ｒ１、Ｒ２およびＲ３は、それぞれ独立に、分岐または非分岐のアルキル基、アリール基、脂環基およびアラルキル基からなる群から選ばれ、飽和または不飽和であり、任意選択としてヘテロ原子を含み、および任意選択としてヘテロ原子を含む
化合物。
（項目６３）
下式
【化１０５】
2010520333.tif 000168
を有するポリビニルアルコール−（α−リポ酸）結合体を含む化合物であって、
ＰＶＡはポリビニルアルコール重合体であり、α−リポ酸は、エステル結合を介してＰＶＡのモノマー単位のヒドロキシル基に結合している
化合物。
（項目６４）
下式
【化１０６】
2010520333.tif 000169
を有する化合物であって、
ｎは、少なくとも２の整数であり、ならびに
Ａは、分岐または非分岐のアルキル基、アリール基、脂環基およびアラルキル基からなる群から選ばれ、飽和または不飽和であり、任意選択としてヘテロ原子を含む
化合物。
（項目６５）
下式
【化１０７】
2010520333.tif 000170
を有する化合物であって、
ｎは、少なくとも２の整数であり、
Ｒ１およびＲ２は、それぞれ独立に、分岐または非分岐のアルキル基、アリール基、脂環基およびアラルキル基からなる群から選ばれ、飽和または不飽和であり、任意選択としてヘテロ原子を含み、ならびに
Ｘは、分岐または非分岐のアルキル基、アリール基、脂環基およびアラルキル基からなる群から選ばれ、飽和または不飽和であり、任意選択としてヘテロ原子を含む
化合物。
（項目６６）
下式
【化１０８】
2010520333.tif 000171
を有する化合物であって、
ｎは、少なくとも２の整数であり、
Ｒ１およびＲ２は、それぞれ独立に、分岐または非分岐のアルキル基、アリール基、脂環基およびアラルキル基からなる群から選ばれ、飽和または不飽和であり、任意選択としてヘテロ原子を含み、
Ｒ４は、水素、および分岐および非分岐のアルキル基、アリール基、脂環基またはアラルキル基からなる群から選ばれ、飽和または不飽和であり、任意選択としてヘテロ原子を含み、ならびに
Ｙは、分岐または非分岐のアルキル基、アリール基、脂環基およびアラルキル基からなる群から選ばれ、飽和または不飽和であり、任意選択としてヘテロ原子を含み得る
化合物。
（項目６７）
下式
【化１０９】
2010520333.tif 000172
を有するポリ−α−アスパラギン酸−（１，２−ジチオラン誘導体）結合体を含む化合物であって、
ＰＡは、ポリ−α−アスパラギン酸重合体であり、ならびに
Ｘは、
【化１１０】
2010520333.tif 000173
【化１１１】
2010520333.tif 000174
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含む
化合物。
（項目６８）
項目６７に記載の化合物であって、Ｒ５は２個から１８個までの炭素原子をもつアルキル基である、化合物。
（項目６９）
項目６７に記載の化合物であって、前記重合体は約７５０から約１００，０００ダルトンまでの分子量を有する化合物。
（項目７０）
項目６７に記載の化合物であって、前記ＰＡに対する前記１，２−ジチオラン誘導体の重量％比は、少なくとも１０％である化合物。
（項目７１）
下式
【化１１２】
2010520333.tif 000175
を有するポリ−α−グルタミン酸−（１，２−ジチオラン誘導体）結合体を含む化合物であって、
ａＧＡは、ポリ−α−グルタミン酸重合体であり、ならびに
Ｘは、
【化１１３】
2010520333.tif 000176
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ａＧＡのモノマー単位のカルボニル基に結合している
化合物。
（項目７２）
項目７１に記載の化合物であって、前記重合体は約７５０から約１００，０００ダルトンまでの分子量を有する化合物。
（項目７３）
項目７１に記載の化合物であって、前記ａＧＡに対する前記１，２−ジチオラン誘導体の重量％比は少なくとも１０％である化合物。
（項目７４）
下式
【化１１４】
2010520333.tif 000177
を有するポリ−γ−グルタミン酸−（１，２−ジチオラン誘導体）結合体を含む化合物であって、
ｇＧＡは、ポリ−γ−グルタミン酸重合体であり、ならびに
Ｘは、
【化１１５】
2010520333.tif 000178
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ｇＧＡのモノマー単位のカルボニル基に結合している
化合物。
（項目７５）
項目７４に記載の化合物であって、前記重合体は約７５０から約１００，０００ダルトンまでの範囲にある分子量を有する化合物。
（項目７６）
項目７４に記載の化合物であって、前記ｇＧＡに対する前記１，２−ジチオラン誘導体の重量％比は少なくとも１０％である化合物。
（項目７７）
下式
式２４１
【化１１６】
2010520333.tif 000179
を有するポリ−β−リンゴ酸−（１、２−ジチオラン誘導体）結合体を含む化合物であって、
ｂＭＡは、ポリ−β−リンゴ酸重合体であり、ならびに
Ｘは、
【化１１７】
2010520333.tif 000180
【化１１８】
2010520333.tif 000181
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ｂＭＡのモノマー単位のカルボニル基に結合している
化合物。
（項目７８）
項目７７に記載の化合物であって、前記重合体は約７５０から約１００，０００ダルトンまでの範囲にある分子量を有する化合物。
（項目７９）
項目７７に記載の化合物であって、前記ｂＭＡに対する前記１，２−ジチオラン誘導体の重量％比は少なくとも１０％である化合物。
（項目８０）
下式
【化１１９】
2010520333.tif 000182
を有するポリアクリル酸−（１，２−ジチオラン誘導体）結合体を含む化合物であって、
ＡＡは、ポリアクリル酸重合体であり、ならびに
Ｘは、
【化１２０】
2010520333.tif 000183
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ＡＡのモノマー単位のカルボニル基に結合している
化合物。
（項目８１）
項目８０に記載の化合物であって、前記重合体は約７５０から約１００，０００ダルトンまでの分子量を有する化合物。
（項目８２）
項目８０に記載の化合物であって、前記ＡＡに対する前記１，２−ジチオラン誘導体の重量％比は少なくとも１０％である化合物。
（項目８３）
下式
【化１２１】
2010520333.tif 000184
を有するポリメタクリル酸−（１，２−ジチオラン誘導体）結合体を含む化合物であって、
ＭＡＡは、ポリメタクリル酸重合体であり、ならびに
Ｘは、
【化１２２】
2010520333.tif 000185
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ＭＡＡのモノマー単位のカルボニル基に結合している
化合物。
（項目８４）
項目８３に記載の化合物であって、前記重合体は約７５０から約１００，０００ダルトンまでの分子量を有する化合物。
（項目８５）
項目８３に記載の化合物であって、前記ＭＡＡに対する前記１，２−ジチオラン誘導体の重量％比は少なくとも１０％である化合物。
（項目８６）
下式
【化１２３】
2010520333.tif 000186
を有する直鎖ポリエチレンイミン−（α−リポ酸）結合体を含む化合物であって、
ＬＰＥＩは、直鎖ポリエチレンイミン重合体であり、前記α−リポ酸はアミド結合を介して該ＬＰＥＩのモノマー単位のアミン基に結合している
化合物。
（項目８７）
項目８６に記載の化合物であって、前記重合体は約７５０から約１００，０００ダルトンまでの分子量を有する化合物。
（項目８８）
項目８６に記載の化合物であって、前記ＬＰＥＩに対する前記α−リポ酸の重量％比は少なくとも１０％である化合物。
（項目８９）
下式
【化１２４】
2010520333.tif 000187
を有するキトサン−（α−リポ酸）結合体を含む化合物であって、
ＣＴＳはキトサン重合体であり、ならびに前記α−リポ酸はアミド結合を介して該ＣＴＳのモノマー単位のアミン基に結合している
化合物。
（項目９０）
項目８９に記載の化合物であって、前記重合体は約７５０から約１００，０００ダルトンまでの分子量を有する化合物。
（項目９１）
項目８９に記載の化合物であって、前記ＣＴＳに対する前記α−リポ酸の重量％比は少なくとも１０％である化合物。
（項目９２）
ポリ（アミドアミド）（ＰＡＭＡＭ）−（α−リポ酸）デンドリマー結合体を含む化合物であって、前記α−リポ酸はアミド結合を介して該ＰＡＭＡＭデンドリマーの表面第一アミンリンカー単位に結合している化合物。
（項目９３）
項目９２に記載の化合物であって、前記ＰＡＭＡＭデンドリマーは、０世代デンドリマー、１世代デンドリマー、２世代デンドリマー、３世代デンドリマー、４世代デンドリマーおよび５世代デンドリマーからなる群から選ばれる、化合物。
（項目９４）
項目９２に記載の化合物であって、前記ＰＡＭＡＭデンドリマーに対する前記α−リポ酸の重量％比は少なくとも１０％である化合物。
（項目９５）
ポリ（アミドアミド）（ＰＡＭＡＭ）−（α−リポロール）結合体を含む化合物であって、α−リポ酸はエステル結合を介して前記ＰＡＭＡＭデンドリマーの前記表面カルボン酸リンカー単位に結合している化合物。
（項目９６）
項目９５に記載の化合物であって、前記ＰＡＭＡＭデンドリマーは、０世代デンドリマー、１世代デンドリマー、２世代デンドリマー、３世代デンドリマー、４世代デンドリマーおよび５世代デンドリマーからなる群から選ばれる化合物。
（項目９７）
項目９５に記載の化合物であって、前記ＰＡＭＡＭデンドリマーに対する前記α−リポロールの重量％比は少なくとも１０％である化合物。
（項目９８）
項目９５に記載の化合物であって、前記重合体は約７５０から約１００，０００ダルトンまでの範囲にある分子量を有する化合物。
（項目９９）
項目９５に記載の化合物であって、前記ＰＶＡに対する前記α−リポ酸の重量％比は少なくとも１０％である化合物。
（項目１００）
多糖−（α−リポ酸）結合体を含む化合物であって、α−リポ酸はエステル結合を介して多糖のモノマー単位のヒドロキシル基に結合している化合物。
（項目１０１）
項目１００に記載の化合物であって、前記多糖はデキストラン、プルラン、アミロース、マンナン、アミロペクチンおよびシクロデキストリンからなる群から選ばれる化合物。
（項目１０２）
項目１００に記載の化合物であって、前記多糖に対する前記α−リポ酸の重量％比は少なくとも１０％である化合物。
（項目１０３）
【化１２５】
2010520333.tif 000188
からなる群から選ばれる化合物。
（項目１０４）
１つ以上の［１，２］−ジチオラン誘導体を含む抗酸化剤重合体を用いてそれを必要とする被検者における状態を処置する方法であって、
該抗酸化剤重合体と薬学的に許容されるキャリアとを含む組成物を提供する工程、ならびに
治療として有効な量の該組成物を該被検者に投与して該状態を処置する工程
とを含み、
該状態は、酸化的ストレス、活性酸素種によって引き起こされる皮膚状態、および癌からなる群から選ばれる
方法。
（項目１０５）
項目１０４に記載の方法であって、前記状態は癌であり、前記組成物は癌化学療法剤の細胞傷害性を増加させる方法。
【手続補正２】
【補正対象書類名】特許請求の範囲
【補正対象項目名】全文
【補正方法】変更
【補正の内容】
【特許請求の範囲】
【請求項１】
下式
【化７２】
2010520333.tif 000189
を有する化合物であって、
ｎは、少なくとも２の整数であり、
Ｐは、１から２の間の整数であり、ならびに
ＡおよびＢは、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項２】
下式
【化７３】
2010520333.tif 000190
を有する化合物であって
ｎは、少なくとも２の整数であり、ならびに
ＡおよびＢは、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項３】
下式
【化７４】
2010520333.tif 000191
を有する化合物であって、
ｎは、少なくとも２の整数であり、
Ｒ１は、分岐または非分岐のアルキル基、アリール基、脂環基およびアラルキル基からなる群から選ばれ、飽和または不飽和であり、任意選択としてヘテロ原子を含み、ならびに
Ｂは、分岐または非分岐のアルキル基、アリール基、脂環基およびアラルキル基からなる群から選ばれ、飽和または不飽和であり、任意選択としてヘテロ原子を含む
化合物。
【請求項４】
下式
【化７５】
2010520333.tif 000192
を有する化合物であって、
ｎは、少なくとも２の整数であり、
Ｒ１、Ｒ２およびＲ３は、それぞれ独立に、分岐または非分岐のアルキル基、アリール基、脂環基およびアラルキル基からなる群から選ばれ、飽和または不飽和であり、任意選択としてヘテロ原子を含み、ならびに
Ｂは、分岐または非分岐のアルキル基、アリール基、脂環基およびアラルキル基からなる群から選ばれ、飽和または不飽和であり、任意選択としてヘテロ原子を含む
化合物。
【請求項５】
下式
【化７６】
2010520333.tif 000193
を有する化合物であって、
ｎは、少なくとも２の整数であり、ならびに
Ｒ１、Ｒ２、ＢおよびＸは、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項６】
下式
【化７７】
2010520333.tif 000194
を有する化合物であって、
ｎは、少なくとも２の整数であり、
Ｒ１、Ｒ２、ＢおよびＹは、それぞれ独立に、分岐または非分岐のアルキル基、アリール基、脂環基およびアラルキル基からなる群から選ばれ、飽和または不飽和であり、任意選択としてヘテロ原子を含み、ならびに
Ｒ４は、水素および、分岐および非分岐のアルキル基、アリール基、脂環基またはアラルキル基からなる群から選ばれ、飽和または不飽和であり、任意選択としてヘテロ原子を含む
化合物。
【請求項７】
下式
【化７８】
2010520333.tif 000195
を有する化合物であって、
ｎは、少なくとも２の整数であり、
Ｘは、−Ｏ−および−ＮＨ−からなる群から選ばれ、ならびに
Ａは、−（ＣＨ２）ａ−および−ＣＨ２ＣＨ２（ＯＣＨ２ＣＨ２）ｂ−からなる群から選ばれ、該式中のａは２から１８までの整数であり、ｂは１から１００の整数である
化合物。
【請求項８】
請求項７に記載の化合物であって、Ａは−（ＣＨ２）２−であり、ｎは３から１００の間の整数である化合物。
【請求項９】
請求項７に記載の化合物であって、Ａは−（ＣＨ２）４−であり、ｎは３から１００の間の整数である化合物。
【請求項１０】
請求項７に記載の化合物であって、Ａは−ＣＨ２ＣＨ２ＯＣＨ２ＣＨ２−であり、ｎは３から１００の間の整数である化合物。
【請求項１１】
請求項７に記載の化合物であって、Ａは−ＣＨ２ＣＨ２（ＯＣＨ２ＣＨ２）２−であり、ｎは３から１００の間の整数である化合物。
【請求項１２】
下式
【化７９】
2010520333.tif 000196
を有する化合物であって、
ｎは、少なくとも２の整数であり、
Ａは、−（ＣＨ２）ａ−および−ＣＨ２ＣＨ２（ＯＣＨ２ＣＨ２）ｂ−からなる群から選ばれ、該式中のａは２から１８までの整数であり、ｂは１から１００までの整数である
化合物。
【請求項１３】
請求項１２に記載の化合物であって、Ａは−（ＣＨ２）２−であり、ｎは３から１００の間の整数である化合物。
【請求項１４】
請求項１２に記載の化合物であって、Ａは−（ＣＨ２）４−であり、ｎは３から１００の間の整数である化合物。
【請求項１５】
請求項１２に記載の化合物であって、Ａは−ＣＨ２ＣＨ２ＯＣＨ２ＣＨ２−であり、ｎは３から１００の間の整数である化合物。
【請求項１６】
請求項１２に記載の化合物であって、Ａは−ＣＨ２ＣＨ２（ＯＣＨ２ＣＨ２）２−であり、ｎは３から１００の間の整数である化合物。
【請求項１７】
下式
【化８０】
2010520333.tif 000197
を有する化合物であって、
ｎは、少なくとも２の整数であり、
Ｂは、ジチオラン誘導体および分岐または非分岐のアルキル基、アリール基、脂環基またはアラルキル基からなる群から選ばれ、飽和または不飽和であり、任意選択としてヘテロ原子を含み、ならびに
Ｒ１は、１個から６個までの炭素原子のアルキル基である
化合物。
【請求項１８】
請求項１７に記載の化合物であって、Ｂは約２００から約５，０００ダルトンまでの分子量を有するポリ（エチレングリコール）ジビニルエーテルである化合物。
【請求項１９】
下式
【化８１】
2010520333.tif 000198
を有する請求項１７に記載の化合物であって、
ｎは、３から１００の間の整数である
化合物。
【請求項２０】
下式
【化８２】
2010520333.tif 000199
を有する請求項１７に記載の化合物であって、
ｎは、３から１００の間の整数である
化合物。
【請求項２１】
下式
【化８３】
2010520333.tif 000200
を有する請求項１７に記載の化合物であって、
ｎは、３から１００の間の整数である
化合物。
【請求項２２】
下式
【化８４】
2010520333.tif 000201
を有する請求項１７に記載の化合物であって、
ｎは、３から１００の間の整数である
化合物。
【請求項２３】
下式
【化８５】
2010520333.tif 000202
を有する請求項１７に記載の化合物であって、
ｎは、３から１００の間の整数である
化合物。
【請求項２４】
下式
【化８６】
2010520333.tif 000203
を有する請求項１７に記載の化合物であって、
ｎは、３から１００の間の整数である
化合物。
【請求項２５】
請求項１７に記載の化合物であって、Ｂは約２００から約５，０００ダルトンまでの分子量を有するポリ（エチレングリコール）であり、ｎは３から１００の間の整数である化合物。
【請求項２６】
請求項１７に記載の化合物であって、Ｂは約２００から約５，０００ダルトンまでの分子量を有するポリ（プロピレングリコール）であり、ｎは３から１００の間の整数である化合物。
【請求項２７】
下式
【化８７】
2010520333.tif 000204
を有する化合物であって、
ｎは、少なくとも２の整数であり、
Ｒ１は、１個から６個までの炭素原子のアルキル基であり、ならびに
Ｘは、−Ｏ−および−ＮＨ−からなる群から選ばれる
化合物。
【請求項２８】
下式
【化８８】
2010520333.tif 000205
を有する化合物であって、
ｎは、少なくとも２の整数であり、ならびに
Ｒ１は、１個から６個までの炭素原子のアルキル基である
化合物。
【請求項２９】
下式
【化８９】
2010520333.tif 000206
を有する化合物であって、
ｎは、少なくとも２の整数であり、
Ｂは、分岐または非分岐のアルキル基、アリール基、脂環基およびアラルキル基からなる群から選ばれ、飽和または不飽和であり、任意選択としてヘテロ原子を含む
化合物。
【請求項３０】
下式
【化９０】
2010520333.tif 000207
を有する請求項２９に記載の化合物であって、
ｎは、３から１００の間の整数である
化合物。
【請求項３１】
下式
【化９１】
2010520333.tif 000208
を有する請求項２９に記載の化合物であって、
ｎは、３から１００の間の整数である
化合物。
【請求項３２】
下式
【化９２】
2010520333.tif 000209
を有する請求項２９に記載の化合物であって、
ｎは、３から１００の間の整数である
化合物。
【請求項３３】
下式
【化９３】
2010520333.tif 000210
を有する請求項２９に記載の化合物であって、
ｎは、３から１００の間の整数である
化合物。
【請求項３４】
下式
【化９４】
2010520333.tif 000211
を有する請求項２９に記載の化合物であって、
ｎは、３から１００の間の整数である
化合物。
【請求項３５】
下式
【化９５】
2010520333.tif 000212
を有する請求項２９に記載の化合物であって、
ｎは、３から１００の間の整数である
化合物。
【請求項３６】
請求項２９に記載の化合物であって、Ｂは約２００から約５，０００ダルトンまでの分子量を有するポリ（エチレングリコール）であり、ｎは３から１００の間の整数である化合物。
【請求項３７】
請求項２９に記載の化合物であって、Ｂは約２００から約５，０００ダルトンまでの分子量を有するポリ（プロピレングリコール）であり、ｎは３から１００の間の整数である化合物。
【請求項３８】
下式
【化９６】
2010520333.tif 000213
を有する化合物であって、
ｎは、３から１００の間の整数であり、ならびに
Ｘは、−Ｏ−および−ＮＨ−からなる群から選ばれる
化合物。
【請求項３９】
下式
【化９７】
2010520333.tif 000214
を有する化合物であって、
ｎは、３から１００の間の整数である
化合物。
【請求項４０】
下式
【化９８】
2010520333.tif 000215
を有する化合物であって、
ｎは、少なくとも２の整数であり、
Ｘは、−Ｏ−および−ＮＨ−からなる群から選ばれ、ならびに
Ｒ２は、分岐または非分岐のアルキル基、アリール基、脂環基およびアラルキル基からなる群から選ばれ、飽和または不飽和であり、任意選択としてヘテロ原子を含む
化合物。
【請求項４１】
請求項４０に記載の化合物であって、Ｒ２は２個から１８個までの炭素原子のアルキル基である化合物。
【請求項４２】
請求項４０に記載の化合物であって、Ｒ２は約２００から約５，０００ダルトンまでの分子量を有するポリ（エチレングリコール）であり、ならびにｎは３から１００の間の整数である化合物。
【請求項４３】
下式
【化９９】
2010520333.tif 000216
を有する化合物であって、
ｎは、少なくとも２の整数であり、ならびに
Ｒ２は、分岐または非分岐のアルキル基、アリール基、脂環基およびアラルキル基からなる群から選ばれ、飽和または不飽和であり、任意選択としてヘテロ原子を含む
化合物。
【請求項４４】
請求項４３に記載の化合物であって、Ｒ２は２個から１８個までの炭素原子をもつアルキル基である化合物。
【請求項４５】
請求項４３に記載の化合物であって、Ｒ２は最大５，０００ダルトンの分子量を有するポリ（エチレングリコール）であり、ならびにｎは３から１００の間の整数である化合物。
【請求項４６】
下式
【化１００】
2010520333.tif 000217
を有する化合物であって、
ｎは、少なくとも２の整数であり、
Ｘは、−Ｏ−および−ＮＨ−からなる群から選ばれ、
Ｙは、分岐または非分岐のアルキル基、アリール基、脂環基およびアラルキル基からなる群から選ばれ、飽和または不飽和であり、任意選択としてヘテロ原子を含み、ならびに
Ｒ３およびＲ４は、それぞれ独立に、水素、および分岐または非分岐のアルキル基、アリール基、脂環基またはアラルキル基からなる群から選ばれ、飽和または不飽和であり、任意選択としてヘテロ原子を含む
化合物。
【請求項４７】
請求項４６に記載の化合物であって、Ｙは２個から１８個までの炭素原子をもつアルキル基であり、Ｒ３およびＲ４は水素であり、ならびにｎは３から１００の間の整数である化合物。
【請求項４８】
請求項４６に記載の化合物であって、Ｙは２個から１８個までの炭素原子をもつアルキル基であり、Ｒ３およびＲ４はメチル基であり、ならびにｎは３から１００の間の整数である化合物。
【請求項４９】
請求項４６に記載の化合物であって、Ｙは２個から１８個までの炭素原子をもつアルキル基であり、Ｒ３およびＲ４はエチル基であり、ならびにｎは３から１００の間の整数である化合物。
【請求項５０】
請求項４６に記載の化合物であって、Ｙは２個から１８個までの炭素原子をもつアルキル基であり、Ｒ３およびＲ４はヒドロキシエチル基であり、ならびにｎは３から１００の間の整数である化合物。
【請求項５１】
請求項４６に記載の化合物であって、Ｒ３およびＲ４は水素であり、Ｙは最大５，０００ダルトンの分子量を有するポリ（エチレングリコール）であり、ならびにｎは３から１００の間の整数である化合物。
【請求項５２】
下式
【化１０１】
2010520333.tif 000218
を有する化合物であって、
ｎは、少なくとも２の整数であり、
Ｙは、分岐または非分岐のアルキル基、アリール基、脂環基およびアラルキル基からなる群から選ばれ、飽和または不飽和であり、任意選択としてヘテロ原子を含み、ならびに
Ｒ３およびＲ４は、それぞれ独立に、水素、および分岐または非分岐のアルキル基、アリール基、脂環基またはアラルキル基からなる群から選ばれ、飽和または不飽和であり、任意選択としてヘテロ原子を含む
化合物。
【請求項５３】
請求項５２に記載の化合物であって、Ｙは２個から１８個までの炭素原子をもつアルキル基であり、Ｒ３およびＲ４は水素であり、ならびにｎは３から１００の間の整数である化合物。
【請求項５４】
請求項５２に記載の化合物であって、Ｙは２個から１８個までの炭素原子をもつアルキル基であり、Ｒ３およびＲ４はメチル基であり、ならびにｎは３から１００の間の整数である化合物。
【請求項５５】
請求項５２に記載の化合物であって、Ｙは２個から１８個までの炭素原子をもつアルキル基であり、Ｒ３およびＲ４はエチル基であり、ならびにｎは３から１００の間の整数である化合物。
【請求項５６】
請求項５２に記載の化合物であって、Ｙは２個から１８個までの炭素原子をもつアルキル基であり、Ｒ３およびＲ４はヒドロキシエチル基であり、ならびにｎは３から１００の間の整数である化合物。
【請求項５７】
請求項５２に記載の化合物であって、Ｒ３およびＲ４は水素であり、Ｙは最大５，０００ダルトンまでの範囲にある分子量を有するポリ（エチレングリコール）であり、ならびにｎは３から１００の間の整数である化合物。
【請求項５８】
下式
【化１０２】
2010520333.tif 000219
を有する化合物であって、
ｎは、少なくとも２の整数であり、ならびに
Ｘは、−Ｏ−および−ＮＨ−からなる群から選ばれる
化合物。
【請求項５９】
請求項５８に記載の化合物であって、ｎは３から１００の間の整数である化合物。
【請求項６０】
下式
【化１０３】
2010520333.tif 000220
を有する化合物であって、
ｎは、少なくとも２の整数である
化合物。
【請求項６１】
請求項６０に記載の化合物であって、ｎは３から１００の間の整数である化合物。
【請求項６２】
下式
【化１０４】
2010520333.tif 000221
を有する化合物であって、
ｎは、少なくとも２の整数であり、
Ｒ１、Ｒ２およびＲ３は、それぞれ独立に、分岐または非分岐のアルキル基、アリール基、脂環基およびアラルキル基からなる群から選ばれ、飽和または不飽和であり、任意選択としてヘテロ原子を含み、および任意選択としてヘテロ原子を含む
化合物。
【請求項６３】
下式
【化１０５】
2010520333.tif 000222
を有するポリビニルアルコール−（α−リポ酸）結合体を含む化合物であって、
ＰＶＡはポリビニルアルコール重合体であり、α−リポ酸は、エステル結合を介してＰＶＡのモノマー単位のヒドロキシル基に結合している
化合物。
【請求項６４】
下式
【化１０６】
2010520333.tif 000223
を有する化合物であって、
ｎは、少なくとも２の整数であり、ならびに
Ａは、分岐または非分岐のアルキル基、アリール基、脂環基およびアラルキル基からなる群から選ばれ、飽和または不飽和であり、任意選択としてヘテロ原子を含む
化合物。
【請求項６５】
下式
【化１０７】
2010520333.tif 000224
を有する化合物であって、
ｎは、少なくとも２の整数であり、
Ｒ１およびＲ２は、それぞれ独立に、分岐または非分岐のアルキル基、アリール基、脂環基およびアラルキル基からなる群から選ばれ、飽和または不飽和であり、任意選択としてヘテロ原子を含み、ならびに
Ｘは、分岐または非分岐のアルキル基、アリール基、脂環基およびアラルキル基からなる群から選ばれ、飽和または不飽和であり、任意選択としてヘテロ原子を含む
化合物。
【請求項６６】
下式
【化１０８】
2010520333.tif 000225
を有する化合物であって、
ｎは、少なくとも２の整数であり、
Ｒ１およびＲ２は、それぞれ独立に、分岐または非分岐のアルキル基、アリール基、脂環基およびアラルキル基からなる群から選ばれ、飽和または不飽和であり、任意選択としてヘテロ原子を含み、
Ｒ４は、水素、および分岐および非分岐のアルキル基、アリール基、脂環基またはアラルキル基からなる群から選ばれ、飽和または不飽和であり、任意選択としてヘテロ原子を含み、ならびに
Ｙは、分岐または非分岐のアルキル基、アリール基、脂環基およびアラルキル基からなる群から選ばれ、飽和または不飽和であり、任意選択としてヘテロ原子を含み得る
化合物。
【請求項６７】
下式
【化１０９】
2010520333.tif 000226
を有するポリ−α−アスパラギン酸−（１，２−ジチオラン誘導体）結合体を含む化合物であって、
ＰＡは、ポリ−α−アスパラギン酸重合体であり、ならびに
Ｘは、
【化１１０】
2010520333.tif 000227
【化１１１】
2010520333.tif 000228
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含む
化合物。
【請求項６８】
請求項６７に記載の化合物であって、Ｒ５は２個から１８個までの炭素原子をもつアルキル基である、化合物。
【請求項６９】
請求項６７に記載の化合物であって、前記重合体は約７５０から約１００，０００ダルトンまでの分子量を有する化合物。
【請求項７０】
請求項６７に記載の化合物であって、前記ＰＡに対する前記１，２−ジチオラン誘導体の重量％比は、少なくとも１０％である化合物。
【請求項７１】
下式
【化１１２】
2010520333.tif 000229
を有するポリ−α−グルタミン酸−（１，２−ジチオラン誘導体）結合体を含む化合物であって、
ａＧＡは、ポリ−α−グルタミン酸重合体であり、ならびに
Ｘは、
【化１１３】
2010520333.tif 000230
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ａＧＡのモノマー単位のカルボニル基に結合している
化合物。
【請求項７２】
請求項７１に記載の化合物であって、前記重合体は約７５０から約１００，０００ダルトンまでの分子量を有する化合物。
【請求項７３】
請求項７１に記載の化合物であって、前記ａＧＡに対する前記１，２−ジチオラン誘導体の重量％比は少なくとも１０％である化合物。
【請求項７４】
下式
【化１１４】
2010520333.tif 000231
を有するポリ−γ−グルタミン酸−（１，２−ジチオラン誘導体）結合体を含む化合物であって、
ｇＧＡは、ポリ−γ−グルタミン酸重合体であり、ならびに
Ｘは、
【化１１５】
2010520333.tif 000232
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ｇＧＡのモノマー単位のカルボニル基に結合している
化合物。
【請求項７５】
請求項７４に記載の化合物であって、前記重合体は約７５０から約１００，０００ダルトンまでの範囲にある分子量を有する化合物。
【請求項７６】
請求項７４に記載の化合物であって、前記ｇＧＡに対する前記１，２−ジチオラン誘導体の重量％比は少なくとも１０％である化合物。
【請求項７７】
下式
式２４１
【化１１６】
2010520333.tif 000233
を有するポリ−β−リンゴ酸−（１、２−ジチオラン誘導体）結合体を含む化合物であって、
ｂＭＡは、ポリ−β−リンゴ酸重合体であり、ならびに
Ｘは、
【化１１７】
2010520333.tif 000234
【化１１８】
2010520333.tif 000235
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ｂＭＡのモノマー単位のカルボニル基に結合している
化合物。
【請求項７８】
請求項７７に記載の化合物であって、前記重合体は約７５０から約１００，０００ダルトンまでの範囲にある分子量を有する化合物。
【請求項７９】
請求項７７に記載の化合物であって、前記ｂＭＡに対する前記１，２−ジチオラン誘導体の重量％比は少なくとも１０％である化合物。
【請求項８０】
下式
【化１１９】
2010520333.tif 000236
を有するポリアクリル酸−（１，２−ジチオラン誘導体）結合体を含む化合物であって、
ＡＡは、ポリアクリル酸重合体であり、ならびに
Ｘは、
【化１２０】
2010520333.tif 000237
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ＡＡのモノマー単位のカルボニル基に結合している
化合物。
【請求項８１】
請求項８０に記載の化合物であって、前記重合体は約７５０から約１００，０００ダルトンまでの分子量を有する化合物。
【請求項８２】
請求項８０に記載の化合物であって、前記ＡＡに対する前記１，２−ジチオラン誘導体の重量％比は少なくとも１０％である化合物。
【請求項８３】
下式
【化１２１】
2010520333.tif 000238
を有するポリメタクリル酸−（１，２−ジチオラン誘導体）結合体を含む化合物であって、
ＭＡＡは、ポリメタクリル酸重合体であり、ならびに
Ｘは、
【化１２２】
2010520333.tif 000239
からなる群から選ばれる１，２−ジチオラン誘導体であり、
Ｒ１、Ｒ４およびＲ５は、それぞれ独立に、分岐または非分岐のアルキル基、アリール基、脂環基およびアラルキル基からなる群から選ばれ、飽和または不飽和であり、任意選択としてヘテロ原子を含み、ならびにエステル結合またはアミド結合を介して該ＭＡＡのモノマー単位のカルボニル基に結合している
化合物。
【請求項８４】
請求項８３に記載の化合物であって、前記重合体は約７５０から約１００，０００ダルトンまでの分子量を有する化合物。
【請求項８５】
請求項８３に記載の化合物であって、前記ＭＡＡに対する前記１，２−ジチオラン誘導体の重量％比は少なくとも１０％である化合物。
【請求項８６】
下式
【化１２３】
2010520333.tif 000240
を有する直鎖ポリエチレンイミン−（α−リポ酸）結合体を含む化合物であって、
ＬＰＥＩは、直鎖ポリエチレンイミン重合体であり、前記α−リポ酸はアミド結合を介して該ＬＰＥＩのモノマー単位のアミン基に結合している
化合物。
【請求項８７】
請求項８６に記載の化合物であって、前記重合体は約７５０から約１００，０００ダルトンまでの分子量を有する化合物。
【請求項８８】
請求項８６に記載の化合物であって、前記ＬＰＥＩに対する前記α−リポ酸の重量％比は少なくとも１０％である化合物。
【請求項８９】
下式
【化１２４】
2010520333.tif 000241
を有するキトサン−（α−リポ酸）結合体を含む化合物であって、
ＣＴＳはキトサン重合体であり、ならびに前記α−リポ酸はアミド結合を介して該ＣＴＳのモノマー単位のアミン基に結合している
化合物。
【請求項９０】
請求項８９に記載の化合物であって、前記重合体は約７５０から約１００，０００ダルトンまでの分子量を有する化合物。
【請求項９１】
請求項８９に記載の化合物であって、前記ＣＴＳに対する前記α−リポ酸の重量％比は少なくとも１０％である化合物。
【請求項９２】
ポリ（アミドアミド）（ＰＡＭＡＭ）−（α−リポ酸）デンドリマー結合体を含む化合物であって、前記α−リポ酸はアミド結合を介して該ＰＡＭＡＭデンドリマーの表面第一アミンリンカー単位に結合している化合物。
【請求項９３】
請求項９２に記載の化合物であって、前記ＰＡＭＡＭデンドリマーは、０世代デンドリマー、１世代デンドリマー、２世代デンドリマー、３世代デンドリマー、４世代デンドリマーおよび５世代デンドリマーからなる群から選ばれる、化合物。
【請求項９４】
請求項９２に記載の化合物であって、前記ＰＡＭＡＭデンドリマーに対する前記α−リポ酸の重量％比は少なくとも１０％である化合物。
【請求項９５】
ポリ（アミドアミド）（ＰＡＭＡＭ）−（α−リポロール）結合体を含む化合物であって、α−リポ酸はエステル結合を介して前記ＰＡＭＡＭデンドリマーの前記表面カルボン酸リンカー単位に結合している化合物。
【請求項９６】
請求項９５に記載の化合物であって、前記ＰＡＭＡＭデンドリマーは、０世代デンドリマー、１世代デンドリマー、２世代デンドリマー、３世代デンドリマー、４世代デンドリマーおよび５世代デンドリマーからなる群から選ばれる化合物。
【請求項９７】
請求項９５に記載の化合物であって、前記ＰＡＭＡＭデンドリマーに対する前記α−リポロールの重量％比は少なくとも１０％である化合物。
【請求項９８】
請求項９５に記載の化合物であって、前記重合体は約７５０から約１００，０００ダルトンまでの範囲にある分子量を有する化合物。
【請求項９９】
請求項９５に記載の化合物であって、前記ＰＶＡに対する前記α−リポ酸の重量％比は少なくとも１０％である化合物。
【請求項１００】
多糖−（α−リポ酸）結合体を含む化合物であって、α−リポ酸はエステル結合を介して多糖のモノマー単位のヒドロキシル基に結合している化合物。
【請求項１０１】
請求項１００に記載の化合物であって、前記多糖はデキストラン、プルラン、アミロース、マンナン、アミロペクチンおよびシクロデキストリンからなる群から選ばれる化合物。
【請求項１０２】
請求項１００に記載の化合物であって、前記多糖に対する前記α−リポ酸の重量％比は少なくとも１０％である化合物。
【請求項１０３】
【化１２５】
2010520333.tif 000242
からなる群から選ばれる化合物。
【請求項１０４】
状態の処置を必要とする被検者における該状態を処置するための組成物であって、該組成物は、治療として有効な量の１つ以上の［１，２］−ジチオラン誘導体を含む抗酸化剤重合体と薬学的に許容されるキャリアとを含み、
該状態は、酸化的ストレス、活性酸素種によって引き起こされる皮膚状態、および癌からなる群から選ばれる、
組成物。
【請求項１０５】
請求項１０４に記載の組成物であって、前記状態は癌であり、前記組成物は癌化学療法剤の細胞傷害性を増加させる組成物。
【国際調査報告】
2010520333.tif 000243